(57)【要約】  表面を恒久的または一時的に再デザイン、装飾、および／または再着色するための、組成物、方法、装置、キットおよび組合せが記載されている。本発明の開示において有用な組成物には、表面に適用し、貼付されるように配合された装飾材製品が含まれる。所望により、その装飾材製品は、表面に貼付される前に表面から実質的に除去することができる。装飾材製品を除去させたい場合には、その装飾材製品は、たとえば、真空掃除機による吸引、湿潤抽出、化学薬品適用など、各種の方法によって除去できるように配合される。表面にその装飾材製品を恒久的または半恒久的に貼付させたい場合は、たとえば、熱、圧力、放出波動、放出電場、磁場、および／または化学物質の形態で装飾材製品にエネルギーを適用することによって、表面に貼付してもよい。装飾材製品はさらに、キットの形態や、装飾材製品の適用を制御して表面上にたとえばパターンを形成するためのステンシル等のデザイン用具との組合せで使用してもよい。
2009503125.tif 000002
【特許請求の範囲】
【請求項１】
表面に着色剤を適用するための組成物であって、液体および着色剤を含み、有効量でナイロン試験カーペットに適用されて実質的に乾燥し、それに付着した約１ミクロンより大きいサイズの粒子を形成するように配合され、前記ナイロン試験カーペットを真空掃除機で吸引したときに約２０以下のΔＥが得られる、組成物。
【請求項２】
その約９０容積％以上が約１ミクロン〜約１００ミクロンの間のサイズを有する粒子をさらに含む、請求項１に記載の組成物。
【請求項３】
添加剤、液体キャリヤ、および熱可塑性ポリマーまたは熱硬化性ポリマーの少なくとも一つをさらに含む、請求項１に記載の組成物。
【請求項４】
前記熱可塑性ポリマーまたは前記熱硬化性ポリマーの少なくとも一つが、飽和ポリエステル、不飽和ポリエステル、スチレン−ブタジエンコポリマー、ポリウレタン、スチレン−アクリレート、またはアクリルの少なくとも一つを含む、請求項３に記載の組成物。
【請求項５】
前記熱可塑性ポリマーまたは前記熱硬化性ポリマーの少なくとも一つが、約２６０℃以下の融点を有する、請求項３に記載の組成物。
【請求項６】
前記熱可塑性ポリマーまたは熱硬化性ポリマーの少なくとも一つが、前記表面の融点よりも低い融点を有する、請求項３に記載の組成物。
【請求項７】
前記添加剤が、界面活性剤、悪臭除去剤、悪臭吸収剤、殺菌剤、殺ダニ剤、殺虫剤、農薬、または防カビ剤の少なくとも一つを含む、請求項３に記載の組成物。
【請求項８】
前記粒子が反応性トナーを含む、請求項１に記載の組成物。
【請求項９】
前記反応性トナーが粉体トナーを含む、請求項８に記載の組成物。
【請求項１０】
前記粉体トナーが、その約９０容積％以上が約１００ミクロンより小さいサイズを有する粒子を含む、請求項９に記載の組成物。
【請求項１１】
少なくとも１種の実質的に均質な装飾材粒子、第一の添加剤、および液体キャリヤをさらに含み、前記装飾材粒子が、第二の添加剤、着色剤、および
エポキシ樹脂と硬化剤、
エポキシ樹脂と酸末端のポリエステル樹脂と促進剤、または
酸末端のポリエステル樹脂と硬化剤
の少なくとも一つを含む、請求項１に記載の組成物。
【請求項１２】
液体、エマルション、分散体、溶液、またはコロイドの少なくとも一つを含む配合物の中に存在している、請求項１１に記載の組成物。
【請求項１３】
ポリエステル重合、ラテックス凝集、ケミカルミリング、マイクロカプセル化、分子合成、または物理的ブレンドの少なくとも一つを用いて合成される、請求項１に記載の組成物。
【請求項１４】
表面にデザインを適用するためのキットであって、
請求項１の組成物；
バリヤ層、吸収性物質、および表面に固定するための固体支持層を含むデザイン用具；ならびに所望により説明書のセットを含む、キット。
【請求項１５】
前記組成物が、化学的硬化または機械的接着の少なくとも一つによって前記表面に実質的に貼付されるように配合され、さらに、該組成物の貼付前に、前記表面から実質的に除去可能なように配合されている、請求項１４に記載のキット。
【請求項１６】
適用用具、貼付用具、アイロンスクリーン、保護カバー、デザイン補助具、または前記組成物が適用される表面の確認、選択、作成、修正、または準備の少なくとも一つのためのシステム、の少なくとも一つをさらに含む、請求項１４に記載のキット。
【請求項１７】
装飾材製品組成物であって、
第一の添加剤、着色剤、および（ａ）エポキシ樹脂と硬化剤、（ｂ）エポキシ樹脂と酸末端のポリエステル樹脂と促進剤、または（ｃ）酸末端のポリエステル樹脂と硬化剤、の内の少なくとも一つ；
第二の添加剤；ならびに
液体キャリヤ、を含む少なくとも一つの実質的に均質な装飾材粒子を含み、
エネルギーを付与されることによって表面に実質的に貼付され、前記表面に実質的に貼付される前に前記表面から実質的に除去されるように配合され、約２０００センチポワズ以下の粘度を有し、約１５０℃以下の温度で約１５分以下の時間加熱することにより前記表面に実質的に貼付することが可能である、装飾材製品組成物。
【請求項１８】
前記エポキシ樹脂が、
約６５０〜約９００のエポキシ当量；
約４５℃〜約７５℃のガラス転移温度；および
約５〜約１００ポワズの１５０℃におけるＩＣＩ・コーン・アンド・プレート粘度、
の少なくとも一つを具備する、請求項１７に記載の装飾材製品組成物。
【請求項１９】
前記酸末端のポリエステルが、
約３０〜約９０の酸価範囲；
約１４００〜約１９００の化合量；
約４５℃〜約７０℃のガラス転移温度；および
約１５〜約５０ポワズの２００℃におけるＩＣＩ・コーン・アンド・プレート粘度
を具備する、請求項１７に記載の装飾材製品組成物。
【請求項２０】
前記装飾材粒子の約９０容積％以上が、約１ミクロン〜約１００ミクロンの間のサイズを有する、請求項１７に記載の装飾材製品組成物。
【請求項２１】
前記エポキシ樹脂の硬化剤に対する比率が、約８２〜８４対約１８〜１６の範囲である、請求項１７に記載の装飾材製品組成物。
【請求項２２】
前記エポキシ樹脂の酸末端ポリエステルに対する比率が、約４５〜５５対約５５〜４５の範囲である、請求項１７に記載の装飾材製品組成物。
【請求項２３】
前記酸末端のポリエステル樹脂の硬化剤に対する比率が、約９０〜９５から約１０〜５までの範囲である、請求項１７に記載の装飾材製品組成物。
【請求項２４】
前記装飾材粒子が、重量パーセント基準で、
約４０％〜約５５％のエポキシ樹脂；
約５％〜約１５％の硬化剤；
約８％〜約４２％の着色剤；および
約０．５％〜約３５％の添加剤、
を含む、請求項１７に記載の装飾材製品組成物。
【請求項２５】
前記装飾材粒子が、重量パーセント基準で、
約４８％〜約５０％のエポキシ樹脂；
約９％〜約１２％の硬化剤；
約９％〜約４０％の着色剤；および
約２％〜約３２％の添加剤、
を含む、請求項１７に記載の装飾材製品組成物。
【請求項２６】
前記装飾材粒子が、重量パーセント基準で、
約２５％〜約３０％のエポキシ樹脂；
約２５％〜約３０％のポリエステル樹脂；
約８％〜約４０％の着色剤；および
約０．５％〜約３５％の添加剤、
を含む、請求項１７に記載の装飾材製品組成物。
【請求項２７】
前記装飾材粒子が、重量パーセント基準で、
約２８．５％〜約３０％のエポキシ樹脂；
約２９％〜約３０％のポリエステル樹脂；
約９％〜約４０％の着色剤；および
約２％〜約３３％の添加剤、
を含む、請求項１７に記載の装飾材製品組成物。
【請求項２８】
前記装飾材粒子が、重量パーセント基準で、
約５０％〜約６０％のポリエステル樹脂；
約３％〜約５％の硬化剤；
約８％〜約４０％の着色剤；および
約０．５％〜約３５％の添加剤、
を含む、請求項１７に記載の装飾材製品組成物。
【請求項２９】
前記装飾材粒子が、重量パーセント基準で、
約５４％〜約５６％のポリエステル樹脂；
約３．７５％〜約４．５％の硬化剤；
約９％〜約４０％の着色剤；および
約２％〜約３３％の添加剤、
を含む、請求項１７に記載の装飾材製品組成物。
【請求項３０】
前記装飾材組成物が、重量パーセント基準で、
約０．１％〜約１０％の乳化剤；
約１％〜約９５％の装飾材粒子；および
約５％〜約９９％の液体キャリヤ、
を含む、請求項１７に記載の装飾材製品組成物。
【請求項３１】
前記装飾材組成物が、重量パーセント基準で、
約０．１％〜約１％の乳化剤；
約３％〜約５％の装飾材粒子；および
約９４％〜約９９％の液体キャリヤ、
を含む、請求項１７に記載の装飾材製品組成物。
【請求項３２】
前記第一の添加剤または第二の添加剤の少なくとも一つが、独立に、流動添加剤、脱ガス用添加剤、界面活性剤、抗酸化剤、熱安定剤、ＵＶ吸収剤、ワックス、シリコーン添加剤、触媒、質感剤、電荷調節添加剤、導電添加剤、加工助剤、顔料、または充填剤の少なくとも一つである、請求項１７に記載の装飾材製品組成物。
【請求項３３】
液体装飾材製品組成物であって、
着色剤；
添加剤；
粘着性化合物；および、
視覚効果または聴覚効果の少なくとも一つを含む相互的知覚要素
を含み、エネルギーを適用して表面に貼付され、前記表面に貼付される前に前記表面から実質的に除去されるように配合されている、装飾材製品組成物。
【請求項３４】
仮想着色剤をさらに含む、請求項３３に記載の装飾材製品組成物。
【請求項３５】
前記仮想着色剤が、リン光性化合物または蛍光性化合物の少なくとも一つを含む、請求項３４に記載の装飾材製品組成物。
【発明の詳細な説明】
【技術分野】
【０００１】
関連出願の相互参照
本出願は、米国特許仮出願番号第６０／６８７，９５３号（２００５年６月７日出願）の利益を主張するものであり、その全体が参照により本明細書に組み込まれる。
【０００２】
連邦政府資金援助研究開発に関する参照
該当なし
【０００３】
配列表
該当なし
【０００４】
本明細書には、恒久的または一時的な再デザイン、装飾および／または再着色でありうる表面の美的処理（ｅｎｈａｎｃｅｍｅｎｔ）が開示される。
【背景技術】
【０００５】
家庭における美的向上は、多くの消費者によって永年なされてきた。軟質表面たとえばカーペット、敷物、ドラペリー、カーテン、椅子張り地などの表面領域をクリーニングするための家庭用品および方法は極めて数多く存在している。しかしながら、ひどく汚れたりおよび／またはすり切れたりした表面の場合、減算的方法（たとえば、クリーニングやシェービング等カーペットから化学的もしくは物理的に何かを除去する方法）では当該表面を元の状態に完全に戻すことができず、そのことに消費者が不満を抱えることが多い。多くの場合、処理をした後に斑点や染みは再び出現する。
【０００６】
加算的方法（たとえば、望ましくないもの上に重ねたり、覆ったり、隠したりする方法）や、表面の美観を向上させる手法として、たとえば、ペイント法、模造ペイント法、ステンシル、縁取り、壁紙、タイル、羽目板、パネル、装飾漆くい、アップリケ（たとえば写真、切り抜き、ステッカーなど）、積層、およびモールディング（たとえば、クラウン、シュー、チェア）などもまた知られている。しかしながら、軟質表面たとえば、カーペット、敷物、ドラペリー、カーテン、椅子張り地などには、それらの製品や方法は適用されてこなかった。
【０００７】
ある場合においては、水溶性および／または水分散性ポリマーおよび二層構造を形成可能な界面活性剤を含む組成物を用いて、すり切れて退色した布の色を元に戻したり再現させたりして、少なくとも１回の洗濯、好ましくは少なくとも２回以上の洗濯の後にも長持ちする、より耐久性のある色の復旧および／または色の再現という利点がもたらされる。この組成物は、スプレー容器によって布地に適用してもよい。
【０００８】
また別の場合においては、部分的に漂白された布または衣類を再染色する方法として、布または衣類を地色で染色し、次いである領域を集めてこれ以上反応剤と接触しないようにする。次いでその集めた領域を漂白して、その外の領域からの地色を除去し、第二の色を用いてその漂白された領域を再染色するものが挙げられる。
【０００９】
さらに別の場合においては、デジタル捺染装置が、回転ホイールと、液状塗料、インクまたは染料をそのホイールの外縁部に沿って付着させる液体ディスペンサと、ホイールの外縁部に隣接して位置するエアジェットであって、ホイールがエアジェットを通過して回転したときにホイール外縁部から液体を除去し、その液体を染色対象に向かわせるエアジェットとを備える。フルカラーのデジタル画像を作製するには複数の装置が使用される。
【発明の開示】
【課題を解決するための手段】
【００１０】
本発明の開示の一つの態様においては、表面へ着色剤を適用するための組成物が液体および着色剤を含む。この組成物は、有効量でナイロン試験カーペットに適用され実質的に乾燥すると、カーペットに付着した約１ミクロンより大きいサイズの粒子を形成し、そのナイロン試験カーペットを真空掃除機で吸引した（ｖａｃｕｕｍｉｎｇ）際に約２０以下のΔＥが得られるように、配合される。
【００１１】
本発明の開示のさらなる態様においては、装飾材製品には、第一の添加剤、着色剤、ならびに（ａ）エポキシ樹脂と硬化剤、（ｂ）エポキシ樹脂と酸末端ポリエステル樹脂と促進剤、または（ｃ）酸末端のポリエステル樹脂と硬化剤、の少なくとも一つを含む、少なくとも１種の実質的に均質な装飾材粒子が含まれる。この装飾材製品には、第二の添加剤および液体キャリヤがさらに含まれる。この装飾材製品は、装飾材製品にエネルギーを付与することによって表面に実質的に貼付され、その装飾材製品が表面に実質的に貼付される前に表面から実質的に除去されるように、配合される。さらに、この装飾材製品は、約２０００センチポワズ以下の粘度を有し、約１５０℃以下の温度で約１５分以下の時間加熱することにより、表面に実質的に貼付することができる。
【００１２】
本発明の開示のまた別な態様においては、液体の装飾材製品には、着色剤、添加剤、粘着性化合物、ならびに視覚効果（ｉｌｌｕｍｉｎａｔｉｎｇ  ｅｆｆｅｃｔ）または聴覚効果の少なくとも一つを有する相互的知覚要素（ｉｎｔｅｒａｃｔｉｖｅ  ｓｅｎｓｏｒｙ  ｅｌｅｍｅｎｔ）が含まれる。さらに、この装飾材製品は、装飾材製品にエネルギーを与えることによって表面に実質的に貼付され、その装飾材製品が表面に貼付される前に表面から実質的に除去されるように、配合される。
【発明を実施するための最良の形態】
【００１３】
本明細書の開示は、恒久的または一時的に表面を再デザイン、装飾および／または再着色するための、組成物、方法、装置、キットおよび組合せを目的としている。本明細書においては、いくつかの具体的な実施態様を説明するが、本発明の開示は、本発明の原理の例示としてのみ受け取られるべきであって、開示を説明された実施態様に限定することは意図されていないということを理解されたい。
【００１４】
たとえば、本発明の開示において有用な組成物には、表面に適用し貼付されるように配合された装飾材製品が含まれる。以下においてさらに詳しく説明するが、所望により、その装飾材製品は、表面に貼付される前にその表面から実質的に除去してもよい。装飾材製品を除去したい場合には、その装飾材製品を、たとえば、真空掃除機による吸引、湿潤抽出、化学薬品適用など、各種の方法によって除去できるような配合とする。装飾材製品を恒久的または半恒久的に表面に貼付したい場合は、たとえば、熱、圧力、放出波動、放出電場、磁場、および／または化学物質の形で装飾材製品にエネルギーを適用することによって表面に貼付してもよい。装飾材製品はさらに、キットの形態や、装飾材製品の適用を制御して表面上にパターン等を形成するためのステンシル等のデザイン用具との組合せで使用してもよい。
【００１５】
装飾材製品を適用および／または貼付できる対象としては各種の表面が考えられ、たとえばカーペット、敷物、ドラペリー、カーテン、椅子張り地などの軟質表面が挙げられる。さらに、装飾材製品は硬質表面に適用してもよく、そのようなものとしてはたとえば、木材、金属、セラミック、ガラス、ポリマー、硬質床タイル、塗装表面、紙、石材、岩石、繊維／複合材料、ゴム、コンクリートなどが挙げられる。装飾材製品は、各種の加工表面、たとえば、前染色、後染色、前製造、および後製造表面に適用してもよいと考えられたい。さらにその装飾材製品は、その装飾材製品を適用してもよい表面を有する、特定の物品または対象物を製造するプロセスの間に適用してもよい。装飾材製品を適用および／または貼付してもよい表面は、具体的に使用される装飾材製品によって実質的に乾燥していても、実質的に濡れていても、水っぽくても（ｍｏｉｓｔ）、湿っていても（ｈｕｍｉｄ）よい。さらに、本発明の開示の装飾材製品は、実質的に平坦（ｆｌａｔ）、平滑（ｓｍｏｏｔｈ）および／または平準（ｌｅｖｅｌ）な表面に適用してもよいし、あるいは各種その他の表面、たとえば、粗面（ｒｏｕｇｈ）、凹凸（ｂｕｍｐｙ）、非平滑（ｎｏｎ−ｓｍｏｏｔｈ）、階段状（ｓｔｅｐｐｅｄ）、傾斜（ｓｌｏｐｅｄ）、斜行（ｓｌａｎｔｅｄ）、上昇（ｉｎｃｌｉｎｅｄ）、下降（ｄｅｃｌｉｎｅｄ）および／または乱れた（ｄｉｓｔｕｒｂｅｄ）表面などに適用してもよい。
【００１６】
装飾材製品を適用および／または貼り付けることのできるカーペットの例としては、モジュール式タイルおよびパネル、たとえばミリケン（Ｍｉｌｌｉｋｅｎ）社のレガート（ＬＥＧＡＴＯ）（登録商標）、ミリケン社のテッセラ（ＴＥＳＳＥＲＡＥ）（登録商標）、インターフェースフロア（ＩＮＴＥＲＦＡＣＥＦＬＯＲ）（商標）、タンドス／シーアンドエー（Ｔａｎｄｕｓ／Ｃ＆Ａ）社のフロアカバリング、ならびに、たとえばモホーク・インダストリーズ（Ｍｏｈａｗｋ  Ｉｎｄｕｓｔｒｉｅｓ）やショー・インダストリーズ・インコーポレーテッド（Ｓｈａｗ  Ｉｎｄｕｓｔｒｉｅｓ，Ｉｎｃ．）等のメーカーによる製品が挙げられる。カーペットの他の例を挙げれば、広幅織りカーペット、カットパイル（ベルベット／プラッシュ、サクソニー、フリーズ、シャグ）、ループパイル（レベルループ、マルチレベルループ、およびベルベル）、ならびにカットアンドループパイル（ランダムシアードおよびチップシアード）カーペットなどがある。装飾材製品を適用および／または貼り付けることのできる軟質表面の他の例としては、たとえばエリアラグ（手織りまたは機械織り）、ドラペリー、カーテン、椅子張り地、およびセルロース系材料などが特に挙げられる。対象となる軟質表面の構成材料としては、たとえば天然繊維の羊毛および綿等、あるいは合成繊維のたとえばナイロン６、ナイロン６−６、ポリエステル、ポリプロピレン（オレフィン）、およびアクリル等が特に挙げられる。
【００１７】
本発明の開示の装飾材製品は、所望される具体的な実施態様にとって適切な、各種の定型的、化学的、および／または物理的調製法によって、その構成成分の固有の性質によってのみ制限されるように配合され、設計され、生産され（ｐｒｏｄｕｃｅｄ）、製造され（ｍａｎｕｆａｃｔｕｒｅｄ）、適用され、除去され、および／またはパッケージングされてよい。装飾材製品の例示的な配合としては、液体の中に溶解または分散されて液体の装飾材製品を形成してもよい固形物、液体キャリヤ、エマルション、懸濁液、コロイド、ゾル、分散液、溶液、ゲル、ペースト、フォーム、粉体、スプレー、錠剤、固形物、ガス状物、希釈剤たとえば水またはその他の溶媒、エアロゾル、それらの組合せなどが含まれる。化学的調製法の例としては、ポリエステル重合、ラテックス凝集、ケミカルミリング、およびマイクロカプセル化、ならびに当業者公知のその他の方法が挙げられる。物理的な調製法は、装飾材製品の成分の物理的な摩砕や、当業者公知のその他の手段からなっていてよい。装飾材製品は、たとえば化学的に調製されるトナーに用いられる製造方法におけるように、ポリマー樹脂分子が分子スケールで着色剤、染料、および／または顔料粒子を取り込むような分子ルートで合成されてもよく、樹脂および顔料粒子を互いに物理的にブレンドし、それを当業者に公知の機械的手段により適切なサイズに圧壊してもよい。
【００１８】
装飾材製品はいくつの基準に基づいて選択してもよく、そのような基準としては、装飾材製品が適用および／または貼付される表面のタイプ、条件、および／または組成などが挙げられるが、これらに限定される訳ではない。装飾材製品を選択する際の他の基準としては、所望の耐光性、色の範囲、強度、着色剤の均質性、および／または所望の硬化剤および／または装飾材製品の定着性なども挙げられる。さらなる選択要因としては、カーペットもしくはその他の表面の外観および／または感触の向上、（たとえば、部分的なラグタイプの装飾材製品を重ねることによる）しみのマスキング、表面に対する価値付加（たとえば、カーペットの寿命の延長）などが挙げられる。
【００１９】
本発明の開示において有用な装飾材製品には、着色料、染料、インキ、トナー、塗料、パッチ、カーペット光沢剤、蛍光物質、複合熱転写シート、粒子、コーティング、顔料、発光物質、ミクロ粒子、磁気応答粒子、活性化されるまで着色しない仮想着色剤、および／またはハイブリッド顔料分子を含む着色剤、添加剤、ならびにそれらの組合せ、のいずれか一つまたは組合せからなる着色剤が含まれていてもよい。例を挙げて説明すれば、装飾材製品には、装飾材製品の全重量の約０．０１％より大もしくは約９５％より小、または約０．０１％〜約７０％の間、または約０．０３％〜約１５％の間、または約０．０５％〜約１０％、または約０．１％〜約５％の間の量の着色剤が含まれる。
【００２０】
本発明の開示において、装飾材製品の色としてはあらゆるものが考えられ、シアン、イエロー、マゼンタ、ブラック、グリーン、オレンジ、バイオレット、ブルー、レッド、パープル、ホワイトシルバー、ゴールド、メタリック、クリア、ニュートラルもしくはノンニュートラル、およびそれらの各種組合せが挙げられるが、これらに限定される訳ではない。異なった色の単色装飾材製品粒子を各種の量で組み合わせるか、あるいは、異なった色を有する多色装飾材製品粒子を各種の量で組み合わせて装飾材製品に色を付与してもよい。さらに、特定の装飾材製品の色は、異なった色の単色粒子を所定の量で組み合わせるか、あるいは、異なった色の多色装飾材製品粒子を所定の量で組み合わせることによって得ることができる。このようにすれば、すべての考えられる色を装飾材製品の中に組み入れることができる。
【００２１】
装飾材製品には、活性化および／または失活させるまで明確に着色しない仮想着色剤が含まれていてもよい。ある例では、リン含有着色剤を装飾材製品の中に組み入れて、その蛍光性によって特別な効果を付与してもよい。さらに、仮想着色剤によって、装飾材製品への光の強度、光の角度、視角、および／または照明によってその装飾材の見え方を変化させることにより、特別な視覚効果を付加してもよい。このような仮想着色剤の活性化としては、たとえば、リン含有仮想着色剤を各種波長の光線に暴露させることが挙げられる。当業者に公知のように、燐光体含有化合物は、光に暴露させたときに、ルミネセンスまたは蛍光を発する。可視光線に暴露させたときには、燐光体は可視白色光を放つ。燐光体含有仮想着色剤を日光に暴露させると白色の輝度が一段と向上するが、これは太陽光線中の紫外光線が、仮想着色剤中の白色に対し「通常の」白色よりも明るく輝くような外観を与えるからである。たとえば、実質的に紫外線Ａ波長を放出する電球からのブラックライトに暴露させた場合には、リン含有化合物は、パープルの色相を有する光を放つ。ブラックライトはたとえば、基本的に変性燐光体でコーティングされた蛍光ランプであるブラックライト管から得ることができる。この変性コーティングは、有害な短波長である紫外線Ｂおよび紫外線Ｃ波長を吸収し、紫外線Ａ波長を放出する。ブラックライト管のチューブは、ほとんどの可視光線を阻止する一方でほとんどの長波長の紫外線Ａ波長を放出するために黒色である。その他の有用なタイプのブラックライトとしては、白熱ブラックライト球から得られるブラックライトが挙げられる。ブラックライトを放つ白熱ブラックライト球は通常の家庭用電球に類似しているが、ほとんどの可視光線を吸収する一方で赤外線と紫外線Ａ光線を放出するフィルターが組み入れられている。
【００２２】
また他の実施態様においては、仮想着色剤を含む装飾材製品は、部屋間の通路、出口への通路、および／または非常の際の通路を表示するための夜間光源としても役立つ。
【００２３】
表面を可逆的に着色するために、多くの製品を装飾材製品に用いることができる。そのような製品としては、たとえば、染料、トナー、粉体ペイント、インキ、およびそれらの組合せが挙げられる。使用可能な染料の例としては、水系の染料たとえば、ミリケン・ケミカル・カンパニー（Ｍｉｌｌｉｋｅｎ  Ｃｈｅｍｉｃａｌ  Ｃｏｍｐａｎｙ）製のリキッドテイント（ＬＩＱＵＩＤＴＡＩＮＴ）（商標）およびバーサティント（ＶＥＲＳＡＴＩＮＴ）（登録商標）が挙げられる。使用可能なトナーの例としては、反応性トナーたとえば粉体トナーが挙げられる。有用な粉体トナーの例を挙げれば、ソウグラス・テクノロジーズ・インコーポレーテッド（Ｓａｗｇｒａｓｓ  Ｔｅｃｈｎｏｌｏｇｉｅｓ，Ｉｎｃ．）から入手可能なもの、たとえばナチュラ（ＮＡＴＵＲＡ）（商標）粉体トナー、さらには、以下の表１に示される米国特許および特許出願公開の中に個別に開示されている配合および／または組成物が挙げられる。
【００２４】
表１  粉体トナー配合物
【表１】
2009503125.tif 000003
【００２５】
本発明の開示において有用なトナー粒子は、約９０％以上の粒子が、約１００ミクロン未満、または約２５ミクロン未満、または約１０ミクロン未満、または約０．１〜約５０ミクロン、または約１〜約２０ミクロン、または約３〜約１０ミクロン、または約７５０ｎｍより大〜約１００ミクロン、または所望の用途によってそれらよりも大きな粒径または小さな粒径を有するという、粒径特性を有していてよい。一つの実施態様においては、そのトナー粒子の融点が、約６０℃以下から約１５０℃以上、または約６０℃〜約２７５℃、または約２５℃〜約１１０℃、または約８０℃〜約１００℃の範囲である。
【００２６】
本発明の開示において有用なその他のトナー、組成物、添加剤、および硬化プロセスは、たとえば、米国特許第６，８５０，７２５号明細書に開示されている。本発明の開示において有用なさらに他のトナー、組成物、添加剤、および硬化プロセスは、たとえば、米国特許第６，７１３，２２２号明細書に開示されている。本発明の開示において有用なさらに他のトナー、組成物、添加剤、および硬化プロセスは、たとえば、米国特許第６，６８０，１５３号明細書に開示されている。
【００２７】
有用であると考えられる粉体塗料の例としては、エポキシ、ポリエステル、ポリウレタン、および添加剤または装飾材粒子のいずれかとしてのハイブリッド化学物質を含むものが挙げられるが、これらについては後に説明する。使用可能と考えられるハイブリッド化学物質の一例としてエポキシ−ポリエステルハイブリッドであり、これは反応性粉体コーティング産業においては日常的に使用されている。粉体塗料としての典型的な粒径は、たとえば、約２０ミクロンより大から約５０ミクロンまでの範囲とすることができるが、本発明の開示の目的においては、所望される取消可能性（ｒｅｖｅｒｓｉｂｌｉｔｙ）および／または貼付性に応じてより大きいおよびより小さい粒径も考えられる。典型的な粉体塗料は、約１０７℃から約１６３℃から約３０２℃までの融点温度を有していてよいが、より低い温度やより高い温度もまた本発明の開示の内であると考えられる。
【００２８】
さらに、装飾材製品にはハイブリッド顔料粒子を有する着色剤が含まれていてもよい。ハイブリッド顔料粒子の一例としては、たとえば染料と顔料とを組み合わせたものがある。この実施態様においては、顔料分子が繊維表面をコーティングする一方で、染料分子が繊維に侵入する。
【００２９】
また別な実施態様においては、その装飾材製品を、１種または複数の熱可塑性樹脂、熱硬化性樹脂、着色剤、添加剤、および／または液体キャリヤが含まれるように配合する。熱可塑性樹脂の例としては、たとえば、ポリエステル、不飽和ポリエステル、スチレン−ブタジエンコポリマー、ポリウレタン、スチレン−アクリレート、および／またはアクリル樹脂のようなポリマー材料が挙げられる。例を挙げれば、本発明の開示において有用であると考えられる熱可塑性および／または熱硬化性樹脂は、たとえば約２６０℃以下の融点を有している。
【００３０】
また別な実施態様においては、装飾材製品には、たとえば、ナノカプセル化、マイクロカプセル化、マクロカプセル化、区画分けされた粒子などのカプセル化された装飾材製品粒子が含まれていてもよい。例を挙げれば、マイクロカプセル化装飾材製品粒子には、たとえば１以上の外側シェル、１以上の内側区画、１種以上の着色剤、および／または１種以上の添加剤が含まれていてもよい。１種以上の着色剤および／または１種以上の添加剤は、同一の区画内にあってもよいし、別の区画にあってもよい。このマイクロカプセル化装飾材製品粒子は、たとえば、装飾材製品の製品寿命を長くする、装飾材製品の送達システムに対する適合性を向上させる、表面に対する装飾材製品の付着性を向上させる、定着前および／または定着後の装飾材製品の表面からの除去性を向上させる、および／または装飾材製品の表面に対する熱定着性を向上させる、などの利点を付与することができる。化合物をカプセル化することにより得られるその他の利点としては、当業者に公知のことの内でも、たとえば化合物の持続放出、緩衝作用などが挙げられ、これらも本発明の開示に含まれると考えられる。区画分けおよび／またはマイクロカプセル化された装飾材製品粒子は、同一および／または異なった物質たとえば、１種または複数の固形物、１種または複数の液状物、１種または複数のガス状物、および／またはそれらの組合せを含む、サイズの等しいまたは異なる複数の分かれた領域を有していてもよい。一例として、本発明の開示において有用なマイクロカプセル化技術は、マイクロテック・ラボラトリーズ・インコーポレーテッド（Ｍｉｃｒｏｔｅｋ  Ｌａｂｏｒａｔｏｒｉｅｓ，Ｉｎｃ．）によって提供されている。
【００３１】
さらなる実施態様においては、装飾材製品には、除去可能な塗料および／または表面コーティングが含まれていてもよい。この点に関して、装飾材製品は、湿式化学物質、たとえばアンモニア系、酸系、および／または水系の化学物質によって除去可能であってもよい。例を挙げれば、装飾材製品は、１種または複数の界面活性剤、酸化亜鉛、および／または１種または複数の着色顔料を含む液状物であってもよい。本発明の実施態様の装飾材製品は、たとえば、弱酸、緩衝剤、弱アルカリ性溶液、極性もしくは非極性溶液、洗剤、セッケン、アルコール、および／または固形の化合物、および／またはそれらの組合せによって除去されてもよい。
【００３２】
本発明の開示において有用なアンモニア系化学物質の例としては、ミズーリ・ターフ・ペイント（Ｍｉｓｓｏｕｒｉ  Ｔｕｒｆ  Ｐａｉｎｔ）（たとえば、タイタン（ＴＩＴＡＮ）（商標）リムーバブル（Ｒｅｍｏｖａｂｌｅ））、パイオニア（Ｐｉｏｎｅｅｒ）、スポーツ・コーティングズ（Ｓｐｏｒｔｓ  Ｃｏａｔｉｎｇｓ）、またはスペシャリスト・グループ（Ｓｐｅｃｉａｌｉｓｔ  Ｇｒｏｕｐ）により供給されているものが挙げられる。本発明に開示の装飾材製品において有用な酸系化学物質の例としては、リマーカブル・ペイント・カンパニー（Ｒｅｍａｒｋａｂｌｅ  Ｐａｉｎｔ  Ｃｏｍｐａｎｙ）から供給される、たとえば、リ−マーカブル（ＲＥ−ＭＡＲＫＡＢＬＥ）（登録商標）ペイント（Ｐａｉｎｔ）などが挙げられる。本発明の開示において有用なさらなるリマーカブル・フィールド・ペイント（ｒｅｍａｒｋａｂｌｅ  ｆｉｅｌｄ  ｐａｉｎｔ）としては、たとえば、米国特許出願公開第２００４／０１２７３７６号明細書に開示されているものが挙げられる。本発明の開示におけるリマーカブル・フィールド・ペイントのその他の有用な例としては、たとえば、米国特許第６，６５３，２６５号明細書に開示されているようなものが挙げられる。本発明に開示の装飾材製品において有用なストリッピング可能なアンモニア配合物のさらなる例としては、米国特許第５，０４１，４８８号明細書に開示されているようなもの、および高感度なスチレン／アクリル化合物を含むものなどが挙げられる。その他の有用な水系染料および組成物としては、たとえば、米国特許第６，８３４，５８９号明細書に開示されているようなものが挙げられる。
【００３３】
本発明の開示において有用な水系の化学物質としては、マジック・カラーズ・カンパニー（Ｍａｇｉｃ  Ｃｏｌｏｒｓ  Ｃｏｍｐａｎｙ）により供給されているもの（たとえば、リムーブ・イット・パーマネント・ペイント・システム（Ｒｅｍｏｖｅ  Ｉｔ  Ｐｅｒｍａｎｅｎｔ  Ｐａｉｎｔ  Ｓｙｓｔｅｍ））などが挙げられる。さらには、水性布帛ペイントおよび／またはペイントシステムも、本発明に開示の装飾材製品の実施態様において有用であると考えられる。本発明の開示において有用な水性布帛ペイントの例としては、たとえば、ジャカード・プロダクツ（Ｊａｃｑｕａｒｄ  Ｐｒｏｄｕｃｔｓ）のジャカード・テキスタイル・カラーズ（Ｊａｃｑｕａｒｄ  Ｔｅｘｔｉｌｅ  Ｃｏｌｏｒｓ）、ダイ−ナ−フロー（ＤＹＥ−ＮＡ−ＦＬＯＷ）（商標）、およびネオペイグ（ＮＥＯＰＡＧＵＥ）（商標）、マラブウェルケ・ＧｍｂＨ・アンド・カンパニー・ＫＧ（Ｍａｒａｂｕｗｅｒｋｅ  ＧｍｂＨ  ＆  Ｃｏ．ＫＧ）製のマラブ−テキスティル（Ｍａｒａｂｕ−Ｔｅｘｔｉｌ）、およびサンシャイン・ジョイ・ディストリビューティング（Ｓｕｎｓｈｉｎｅ  Ｊｏｙ  Ｄｉｓｔｒｉｂｕｔｉｎｇ）から入手可能なシンプリー・スプレー（ＳＩＭＰＬＹ  ＳＰＲＡＹ）（商標）などが挙げられる。多様な表面で使用することができ、短時間または長時間後でも溶媒によって除去することが可能な湿式消去（ｗｅｔ−ｅｒａｓｅ）インキもまた、本発明の開示において有用である。そのような湿式消去インキには、水溶性バインダー、セルロース誘導体、および／またはポリビニルピロリドンが組み入れられていてもよい。
【００３４】
さらなる実施態様においては、乾式消去インキ、剥離可能および／またはストリッピング可能なコーティング、アルカリ可溶性樹脂、および本明細書に開示された各種の価値付加化学物質が含まれていてもよい。乾式消去インキ、組成物、およびそれらのアプリケータの例としては、アイティーダブリュー・ダイモン（ＩＴＷ  Ｄｙｍｏｎ）、パイロット・ペン・コーポレーション（Ｐｉｌｏｔ  Ｐｅｎ  Ｃｏｒｐ．）、サンフォード・コーポレーション（Ｓａｎｆｏｒｄ  Ｃｏｒｐ．）、アベリー・デニソン・コーポレーション（Ａｖｅｒｙ  Ｄｅｎｎｉｓｏｎ  Ｃｏｒｐ．）、ビニー・アンド・スミス・インコーポレーテッド（Ｂｉｎｎｅｙ  ＆  Ｓｍｉｔｈ  Ｉｎｃ．）、および大日本インキ化学工業（株）（Ｄａｉｎｉｐｐｏｎ  Ｉｎｋ  ａｎｄ  Ｃｈｅｍｉｃａｌｓ，  Ｉｎｃ．）によって提供されるものが挙げられる。本発明の開示において有用となりうるその他の乾式消去インキ、組成物、およびアプリケータとしては、たとえば、米国特許第６，０３１，０２３号明細書に開示されているようなものが挙げられる。
【００３５】
本発明の開示の他の有用な配合物としては、スプレーラート・インターナショナル・リミテッド（Ｓｐｒａｙｌａｔ  Ｉｎｔｅｒｎａｔｉｏｎａｌ，ＬＴＤ．）により製造されている、剥離可能および／またはストリッピング可能なコーティングが含まれる。さらに、装飾材製品には、貼り付けられた装飾材製品の除去を容易とするための、熱的に剥離可能なコーティングおよび／または吹き付け剤が含まれてもよいと考えられる。本発明の開示において有用な、熱的に剥離可能なコーティングおよび吹き付け剤の例としては、たとえば、米国特許第５，０１０，１３１号明細書に開示されているようなものが挙げられる。本発明の開示において有用なその他のコーティングとしては、たとえば、米国特許第６，８７２，４４４号明細書に開示されているような、ナノ粒子コーティング組成物が挙げられる。
【００３６】
また別な実施態様においては、装飾材製品には、アルカリ可溶性樹脂系が組み入れられる。アルカリ樹脂系の例としては、スチレン／無水マレイン酸、スチレン／アクリル酸およびメタクリル酸、イソブチレン／無水マレイン酸のコポリマー、プロピオン酸変性ウレタンなどが挙げられる。本発明の開示において有用なアルカリ樹脂系は、特に、ビーエーエスエフ・コーポレーション（ＢＡＳＦ  Ｃｏｒｐ．）、（株）クラレ（Ｋｕｒａｒａｙ  Ｃｏ．ＬＴＤ．）、ジョンソン・ポリマー（Ｊｏｈｎｓｏｎ  Ｐｏｌｙｍｅｒ）、ローム・アンド・ハース・カンパニー（Ｒｏｈｍ  ａｎｄ  Ｈａａｓ  Ｃｏ．）、インターポリマー・コーポレーション（Ｉｎｔｅｒｐｏｌｙｍｅｒ  Ｃｏｒｐ．）、スコット・ベーダー・カンパニー・リミテッド（Ｓｃｏｔｔ  Ｂａｄｅｒ  Ｃｏ．，ＬＴＤ．）、サルトマー・カンパニー（Ｓａｒｔｏｍｅｒ  Ｃｏ．）、およびディーエスエム・ネオレジンズ（ＤＳＭ  ＮｅｏＲｅｓｉｎｓ）などの会社から入手可能である。アルカリ可溶性樹脂系のための有用な添加剤の例としては、２価の亜鉛塩が挙げられる。その他有用なアルカリ可溶性樹脂系が、さらに米国特許第６，１４７，０４１号明細書に開示されている。さらなるアルカリ可溶性樹脂系としては、たとえば米国特許第５，４５３，４５９号明細書に開示されたものが挙げられる。
【００３７】
本発明の開示のさらなる実施態様には、価値付加化学物質が含まれていてもよく、そのようなものとしては、粉体コーティング、トナーおよび／またはインキ化学物質、カーペット染み抜き剤および／またはマスキング剤、悪臭除去剤および／または吸収剤、漂白剤などが挙げられる。本発明の開示において有用なカーペットの染み除去および／またはマスキングのための組成物および方法には、本出願と同日に出願された代理人書類番号第Ｊ−４３７７Ａ、Ｊ−４３７７Ｂ、Ｊ−４３７７ＣおよびＪ−４５５０号（米国特許出願番号未付与）の中に開示されているものが挙げられる（それらの開示のすべてを、ここに引用することにより本明細書に取り入れたものとする）。さらに、自動車産業において購入後のカーペット染色に使用される方法が、本発明の開示において有用であってもよく、そのような方法にはたとえば、トップ・オブ・ザ・ライン（Ｔｏｐ  ｏｆ  ｔｈｅ  Ｌｉｎｅ）から入手可能な「プロ・ダイ・システム（Ｐｒｏ  Ｄｙｅ  Ｓｙｓｔｅｍ）」が挙げられる。さらに考慮すべき化学物質としては、装飾材製品を表面に貼り付けたり表面から除去したりするために調製物中の装飾材製品粒子を架橋する紫外線照射架橋剤が挙げられる。
【００３８】
その他の実施態様においては、本発明の開示で考えられる装飾材製品には、たとえば配合時に組み入れたり、配合後かつその装飾材製品を表面に適用する前に加えたり、および／または装飾材製品を表面に適用した後で加えたりする、１種または複数の添加剤が含まれていてよい。本発明の開示において有用な添加剤を例示すると、以下のようなものが挙げられる：たとえば、充填剤、金属粒子、粘着剤、バインダー、トナー、樹脂たとえばアクリル、アクリルラテックス、ポリエステル、ウレタン、および／またはエポキシ樹脂、キャリヤ、ワックス、電荷添加剤（ｃｈａｒｇｅ  ａｄｄｉｔｉｖｅ）、タンパク質、オーバーコーティングラッカーたとえば紫外線開始剤、紫外光吸収剤、紫外線安定剤、紫外線遮断剤、安定剤、増粘剤、抗ウィッキング添加剤、乾燥粉体、界面活性剤、湿潤剤、乳化剤、コーティング、分散剤、香料、芳香剤、顔料、染料、保存剤、溶媒、潤滑剤、流動性改良剤、流動添加剤、保湿剤、噴射剤（たとえば、加圧ガスまたはブタンおよびプロパン等の炭化水素系噴射剤）、無機粒子添加剤、磁気応答ミクロ粒子、一時的放出剤（ｔｅｍｐｏｒａｌ  ｅｍｉｓｓｉｏｎ  ａｇｅｎｔ）、安全面で効果のある添加剤、表面保護の面で効果のある添加剤、電気的添加剤、相互的知覚添加剤（ｉｎｔｅｒａｃｔｉｖｅ  ｓｅｎｓｏｒｙ  ａｄｄｉｔｉｖｅ）、ガス抜き剤、抗酸化剤、熱安定剤、ワックス、シリコーン添加剤、触媒、質感剤、電荷調節剤、導電剤、加工助剤、金属塩の乾燥粉体、脂肪酸の金属塩、コロイダルシリカ、誘導成分、および／または金属酸化物、ならびにそれらの組合せ。例を挙げれば、装飾材製品組成物には、装飾材製品の全重量の、約０．１％より大または約７５％より小、または約０％〜約５０％の間、または約０．００１％〜約３０％の間、または約０．０１％〜約１０％の間、または約０．１％〜約５％の間の量で添加剤を含む。
【００３９】
粘着剤またはバインダーは、カラートナーにおいて使用される樹脂のガラス転移温度よりも低いガラス転移温度を示すように選択して、樹脂粒子に加える。ガラス転移温度がより低い粘着剤および／またはバインダーは、貼付後の装飾材の美感（ａｅｓｔｈｅｔｉｃ  ｆｅｅｌ）にプラスの影響を与える可能性がある。さらに、そのような粘着剤および／またはバインダーは、エマルションとして調製された組成物の安定性を向上させ、スチレン／イソプレン、スチレン／ブタジエン、およびイソブチレン等のエラストマー性材料からなるカーペット繊維に対する装飾材製品の機械的接着性をより大きくする可能性がある。粘着剤およびバインダーはさらに、硬化工程の前および／または後における、ナイロンおよびポリエステルカーペット等の軟質表面上における取消可能性（ｒｅｖｅｒｓｉｂｉｌｉｔｙ）をベースに選択してもよく、たとえば、アルコプリント・ＰＴＵ（Ａｌｃｏｐｒｉｎｔ  ＰＴＵ）（チバ・ガイギー・コーポレーション（Ｃｉｂａ  Ｇｅｉｇｙ  Ｃｏｒｐ．）製）が挙げられる。ある種の用途においては、硬化させた後の保持力が高レベルであることも望ましい。本発明の開示において有用な粘着剤の例としては高分子樹脂が挙げられ、これによって高分子量樹脂粒子間、および／または軟質表面と高分子量樹脂粒子との間の積層粘着性が付与される。一つの実施態様においては、その高分子量樹脂、たとえばクリアトナー等のトナーは、粘着剤としての機能も果たすことができる。本発明の開示において有用な粘着剤およびバインダーの例としては、ビーエーエスエフ・コーポレーション（ＢＡＳＦ  Ｃｏｒｐ．）製のスチレンブタジエンコポリマーラテックスである、スタイロナール（ＳＴＹＲＯＮＡＬ）（登録商標）ＮＤ６５６、および英国のインダストリアル・コポリマーズ・アンリミテッド（Ｉｎｄｕｓｔｒｉａｌ  Ｃｏｐｏｌｙｍｅｒｓ  Ｕｎｌｉｍｉｔｅｄ）製のウレタン／アクリルエマルションである、インコレツ（ＩＮＣＯＲＥＺ）（登録商標）Ｗ２４５０が挙げられる。本発明の開示において有用なその他の樹脂を挙げれば、たとえば、ゼオン・ケミカル・エル・ピー（Ｚｅｏｎ  Ｃｈｅｍｉｃａｌ  Ｌ．Ｐ．）から入手可能なスチレン、アクリレートエステル、およびアクリロニトリルの架橋ターポリマー（トナー樹脂Ｓ−１０３ＣおよびＳ−１１１を含む）、ならびに積水化学工業（株）（Ｓｅｋｉｓｕｉ  Ｃｈｅｍｉｃａｌｓ  Ｃｏ．ＬＴＤ．）から入手可能なスチレン−アクリル樹脂（スチレンとアクリルのコポリマーをベースとするＳ−ＬＥＣ樹脂を含む）などがある。本発明の開示において有用なその他の樹脂としては、たとえば、スチレン／ブタジエン、スチレン／アクリル酸ブチル、スチレン／アクリル酸２−エチルヘキシル、および、エリケム（Ｅｌｉｋｅｍ）から入手可能なスチレン／アクリル酸ブチル樹脂で、プライオトーン（ＰＬＩＯＴＯＮＥ）（商標）の商品名で市販されているものなどが挙げられる。ポリエステル樹脂は、スチレン／アクリレートまたはスチレン／ブタジエン樹脂よりも低温で溶融が可能であるので、装飾材製品および／または軟質表面に付与する熱が少なくてすむ。ポリエステル樹脂の例としては、熱硬化性ポリエステル、オルソフタル酸、��ソフタル酸、ジシクロペンタジエン等の不飽和ポリエステル樹脂、およびビスフェノールＡフマレート樹脂、およびたとえば、カオウ・スペシャルティーズ・アメリカズ・エルエルシー（Ｋａｏ  Ｓｐｅｃｉａｌｔｉｅｓ  Ａｍｅｒｉｃａｓ，ＬＬＣ）から入手可能なものなどが挙げられる。有機ポリイソシアネートとポリオールとの発熱反応をベースにしたものを含め、ポリウレタン樹脂もまた本発明の開示においては有用である。例としては、装飾材製品組成物は、装飾材製品の全重量の、約０．１％より大または約７５％より小、または約０％〜約５０％の間、または約０．００１％〜約３０％の間、または約０．０１％〜約１０％の間、または約０．１％〜約５％の間の量で粘着剤を含む。
【００４０】
安定剤の例としては、ベンゾフェノン、ベンゾトリアゾール、サリチレート、有機ニッケル（ｎｉｃｋｅｌ  ｏｒｇａｎｉｃ）、モノベンゾエート、ホルムアミデン（ｆｏｒｍａｍｉｄｅｎｅ）、オキサルアニリド（ｏｘａｌａｎｉｌｉｄｅ）および／またはフェノールが挙げられる。紫外光線に対する保護性能を向上させる紫外線安定剤の例としては、たとえば米国特許第６，１５２，０３８号明細書に開示されているものが挙げられる。本発明の開示において有用な増粘剤の例としては、たとえば米国特許第６，７５２，８４１号明細書に開示されているものが挙げられる。本発明の開示において有用な抗ウィッキング添加剤の例は、米国特許第５，１１６，６８２号明細書に見出すことができる。
【００４１】
本発明の開示で考えられるまた別な実施態様では、１種または複数の表面活性剤（界面活性剤）、たとえば乳化剤が含まれていてもよい。装飾材製品に界面活性剤を使用することによって、着色剤および／または充填剤の濡れを促進するとともに粉体仕上剤の流動性およびレベリング性を改良することができる。さらに、界面活性剤は、硬化反応の間の基材の湿潤化を促進し、それによって装飾材製品の粘着性や腐食抵抗性が改良される。界面活性剤を添加することによって、硬化された装飾材製品の光沢や画像鮮明性もまた向上させることができる。１種または複数の界面活性剤を添加することは、装飾材製品配合物を安定化させ、さらには装飾材製品配合物の粒子の懸濁の向上、装飾材製品の表面への付着も促進する。本発明の開示において有用な界面活性剤としては、イオン性、ノニオン性、および／またはカチオン性界面活性剤が挙げられる。本明細書で有用な乳化剤としては、チバ・ガイギー・コーポレーション（Ｃｉｂａ  Ｇｅｉｇｙ  Ｃｏｒｐ．）からのアルコプリント（ＡＬＣＯＰＲＩＮＴ）（商標）ＰＴＵ、ジョンソン・ポリマー（Ｊｏｈｎｓｏｎ  Ｐｏｌｙｍｅｒ）から入手可能なジョンクリル（ＪＯＮＣＲＹＬ）（商標）シリーズの乳化剤、および、たとえば粘着剤配合物およびラテックス配合物を含め当業者に公知のその他のものが挙げられる。好適な乳化剤のその他の例としては、ラウリル硫酸ナトリウム、ラウリル硫酸カリウム、またはラウリル硫酸アンモニウムなどが挙げられ、これにはたとえば、トリトン（ＴＲＩＴＯＮ）（商標）１００（オクチルフェノキシポリエトキシ−エタノール−ポリエチレングリコール）が含まれる。カチオン性界面活性剤としてはたとえば、ドデシルアンモニウムクロリド、ドデシルアンモニウムブロミド、ドデシルトリメチルアンモニウムブロミド、ドデシルピリジニウムクロリド、ドデシルピリジニウムブロミド、およびヘキサデシルトリメチルアンモニウムブロミドなどが挙げられる。アニオン性界面活性剤としてはたとえば、ステアリン酸ナトリウム、ドデカン酸ナトリウム、ドデシル硫酸ナトリウム、ドデシルベンゼンスルホン酸ナトリウム、およびラウリル硫酸ナトリウム等の脂肪族セッケンなどが挙げられる。ノニオン性界面活性剤としてはたとえば、ポリ−オキシエチレンドデシルエーテル、ポリオキシエチレンヘキサデシルエーテル、ポリオキシエチレンノニルフェニルエーテル、ポリオキシエチレンラウリルエーテル、ポリオキシエチレンソルビタンモノオレエートエーテル、およびモノデカノイルスクロースなどが挙げられる。一例としては、装飾材製品組成物は、装飾材製品の全重量の約０．００１％より大、または約７５％より小、または約０．００１％〜約５０％の間、または約０．１％〜約３０％の間、または約０．０１％〜約１０％の間、または約０．１％〜約５％の間の量で界面活性剤を含む。
【００４２】
本明細書で有用な流動性改良剤としては、たとえば、スチレン樹脂、アクリル樹脂、微粉化疎水性シリカ粉体、微粉化酸化チタン粉体、および微粉化酸化アルミニウム粉体などが挙げられる。さらなる添加剤を、繊維濡れ促進剤、繊維乾燥促進剤、繊維クリーナー（ｆｉｂｅｒ  ｃｌｅａｎｅｒ）および繊維クリーニング促進剤として機能させてもよい。本発明の開示の配合にはさらに、無機微粒子物質たとえば、マグネタイト、フェライト、酸化セリウム、チタン酸ストロンチウムおよび／または導電性チタニアなどが含まれていてもよい。
【００４３】
装飾材製品は、着色剤とともにまたは着色剤なしで、磁気応答ミクロ粒子を含んでもよい。この実施態様においては、その装飾材製品は、静電荷および／または磁気的に方向づけられた力を用いて適用することができる。一例として、酸化鉄および／または当業者公知のその他の磁粉を配合の一部に用いることにより、装飾材製品に磁気応答性が付与される。磁気応答性は、繊維上へのさらなる配置、および／または繊維からの除去の向上、および／またはデザインおよび／またはパターン形成等の美的観点からの補助に利用することができる。
【００４４】
さらに、本発明の開示に示される装飾材製品には、芳香付与やアロマテラピーのような非視覚的な利点をさらに付与することを目的とした添加剤が含まれていてもよい。さらなる添加剤としては、たとえばスポットクリーナー、悪臭除去剤など短期または長期の一時的放出剤、および／または殺菌剤、殺ダニ剤、殺虫剤（ｉｎｓｅｃｔｃｉｄｅ）、農薬（ｐｅｓｔｉｃｉｄｅ）および／または防カビ剤などの生体活性物質添加物などが挙げられ、これらは、秒〜分〜時間〜日〜週〜月〜年の期間で放出される。
【００４５】
さらに、装飾材製品には、難燃剤およびスリップ防止剤のような添加剤が組み入れられていてもよい。さらに、適用された装飾材製品は、それが貼り付けられた表面領域を、染み、欠け、へこみ、割れ、きず、焼けこげ、裂け、摩耗、切り傷、さび、酸化、水による損傷、かび、および／または汚れから防止するのに役立つ可能性がある。さらに、適用された装飾材製品は、絶縁物として、たとえば静電荷を抑制するのにも役立つ可能性がある。
【００４６】
また別な実施態様においては、本発明の開示の装飾材製品には、使用者の１種または複数の感覚と相互作用を有する相互的知覚要素が含まれていてもよい。相互的要素の例としては、ムード照明、音響（たとえば、音楽、表示音（ｉｎｄｉｃａｔｉｖｅ  ｓｏｕｎｄ）、または指示音（ｉｎｓｔｒｕｃｔｉｖｅ  ｓｏｕｎｄ）、および香り（たとえば、芳香剤発生器、脱臭器、および／または動物だけが感知できる悪臭ペットバリヤー）などが挙げられる。
【００４７】
例を挙げれば、装飾材製品の製剤、たとえばエマルションには、重量／重量基準で、以下のものの少なくとも一つが含まれる：１）約０．１％より大、または約７５％より小、または約０％〜約５０％の間、または約０．００１％〜約３０％の間、または約０．０１％〜約１０％、または約０．１％〜約５％の間の量の表面活性剤；２）約０．１％より大または約７５％より小、または約０％〜約５０％の間、または約０．００１％〜約３０％の間、または約０．０１％〜約１０％；または約０．１％〜約５％の間の量の粘着剤；３）約０．０１％より大もしくは約９５％より小、または約０．０１％〜約７０％の間、または約０．０３％〜約１５％の間、または約０．０５％〜約１０％；または約０．１％〜約５％の間の量の着色剤；４）約０．１％より大、または約７５％より小、または約０％〜約５０％の間、または約０．００１％〜約３０％の間、または約０．０１％〜約１０％；または約０．１％〜約５％の間の量の、添加物；および５）残部の水。
【００４８】
本発明の開示の装飾材製品組成物の中には、たとえば着色剤の量に等しい量で、クリアトナーが含まれていてもよい。たとえば、１０重量％の着色剤を含むトナー配合物においては、さらにトナー配合物の１０重量％のクリアトナーを含む。例を挙げれば、約０．５％（ｗ／ｗ）のイエロー着色剤、約０．４％（ｗ／ｗ）のマゼンタ着色剤、および約０．２％のブルー着色剤を含むトナー配合物中には、さらにトナー配合物の約１．１％のクリアトナーが含まれる。また別な例においては、乳化剤に、約１００グラムの水、約１グラムのイエローのナチュラ（ＮＡＴＵＲＡ）（商標）トナー、約０．４グラムのブルーのナチュラ（ＮＡＴＵＲＡ）（商標）トナー、約０．８グラムのマゼンタのナチュラ（ＮＡＴＵＲＡ）（商標）トナー、約２．２グラムの透明のナチュラ（ＮＡＴＵＲＡ）（商標）トナー、および約０．３３グラムのアルコプリント（ＡＬＣＯＰＲＩＮＴ）（商標）ＰＴＵを含む。本発明に開示のエマルションは、エマルションの粒子が１種または複数の乳化剤によってコーティングされるまでの時間、エマルションの各種成分を混合することにより作製することができる。粒子をコーティングすることによって、その配合物の安定性を向上させることができる。混合時間は、配合物の中で使用される具体的な成分によって、たとえば約１分以下から約４８時間までの範囲、またはそれ以上の長さとすることができる。
【００４９】
また別な実施態様においては、装飾材製品を、ホワイトおよび／またはニュートラルカラー、および／または所望の色がその上に重ねられてもよいその他の色の下地色を含む、染み除去剤およびマスキング剤として配合してもよい。例を挙げれば、その装飾材製品には、ｐＨを中性化および／または調節する前処理化合物、たとえば、過酸化物および／または漂白剤、および／または二酸化チタンタイプのニュートラルカラー適用が含まれてもよい。その装飾材製品には、本明細書に開示されている染みマスキング剤および／または着色剤がさらに含まれていてもよい。また別な実施態様では、表面上の色差（たとえば、染み）をマスキングおよび／または隠す、ホワイトおよび／またはニュートラルカラーを有する高顔料化コーティングを適用することも考えられる。さらに、染みをマスキングした後で、表面のバルク繊維（たとえば、カーペットまたは織物）に適合する色とマッチする他の組成物を適用してもよい。
【００５０】
さらにまた別な実施態様においては、装飾材製品組成物は、約２５℃未満から、最高はそれを適用した表面基材の溶融温度（Ｔｍ）までの、ガラス転移温度（Ｔｇ）を有していてよい。さらなる実施態様においては、Ｔｇは、約４５℃〜約７５℃、または約４５℃〜約６０℃、または約４５℃〜約７０℃、もしくは約５５℃の範囲である。組成物または表面基材のＴｇおよびＴｍは当業者に公知の方法によって測定すればよいが、そのような方法としては、たとえば、動的機械分析、熱機械分析、および示差走査熱量測定が挙げられる。例を挙げれば、装飾材製品および表面基材のＴｇおよびＴｍは、モデルＱ１００示差走査熱量計（ティーエー・インストラメンツ・インコーポレーテッド（ＴＡ  Ｉｎｓｔｒｕｍｅｎｔｓ  Ｉｎｃ．）製）を用い、加熱速度２０℃／分で測定すればよい。
【００５１】
さらにまた別の実施態様においては、装飾材製品組成物は、約１５０℃〜約２００℃で、約２，０００センチポワズ以下、または約５センチポワズ〜約１００センチポワズ、または約１５センチポワズ〜約５０センチポワズ、または約２５センチポワズ、または約３５センチポワズのインペリアル・ケミカル・インダストリーズ（Ｉｍｐｅｒｉｃａｌ  Ｃｈｅｍｉｃａｌ  Ｉｎｄｕｓｔｒｉｅｓ）（ＩＣＩ）コーン・アンド・プレート粘度を有している。組成物の粘度は、当業者に公知の方法により測定することができるが、それには、たとえば、キャン−アム・インストラメンツ・リミテッド（Ｃａｎ−Ａｍ  Ｉｎｓｔｒｕｍｅｎｔｓ  ＬＴＤ）により販売されているウェルズ−ブルックフィールド・コーン／プレート粘度計（Ｗｅｌｌｓ−Ｂｒｏｏｋｆｉｅｌｄ  Ｃｏｎｅ／Ｐｌａｔｅ  ｖｉｓｃｏｍｅｔｅｒ）を使用し、Ｄ４２８７−００（２００５）「スタンダード・テスト・メソッド・フォア・ハイ−シア・ビスコシティ・ユージング・ア・コーン／プレート・ビスコメーター（Ｓｔａｎｄａｒｄ  Ｔｅｓｔ  Ｍｅｔｈｏｄ  ｆｏｒ  Ｈｉｇｈ−Ｓｈｅａｒ  Ｖｉｓｃｏｓｉｔｙ  Ｕｓｉｎｇ  ａ  Ｃｏｎｅ／Ｐｌａｔｅ  Ｖｉｓｃｏｍｅｔｅｒ）」（エーエスティーエム・インターナショナル（ＡＳＴＭ  Ｉｎｔｅｒｎａｔｉｏｎａｌ）に記載の方法に従う。さらに、ブルックフィールド・シーエーピー・２０００Ｈ・コーン・アンド・プレート・ビスコメーター（Ｂｒｏｏｋｆｉｅｌｄ  ＣＡＰ  ２０００Ｈ  Ｃｏｎｅ  ａｎｄ  Ｐｌａｔｅ  Ｖｉｓｃｏｍｅｔｅｒ）（ブルックフィールド・エンジニアリング・ラボラトリーズ・インコーポレーテッド（Ｂｒｏｏｋｆｉｅｌｄ  Ｅｎｇｉｎｅｅｒｉｎｇ  Ｌａｂｏｒａｔｏｒｉｅｓ，Ｉｎｃ．）から入手可能）でサイズ６のスピンドルを使用し、７５０ｒｐｍで２５秒間かけて、装飾材製品組成物のアイシーアイ・コーン・アンド・プレート粘度（ＩＣＩ  Ｃｏｎｅ  ａｎｄ  Ｐｌａｔｅ  ｖｉｓｃｏｓｉｔｙ）を測定してもよい。
【００５２】
本発明の開示で意図される装飾材製品の適用は、使用されている装飾材製品配合物と両立しうる各種の適切な方法で実施してよい。表面に装飾材製品を適用する方法の例としては、インクジェットプリンタ、ジェット染色プロセス、シルクスクリーン、および／またはロータリー捺染などの使用が挙げられる。さらに、その装飾材製品は、スプレーガン、シート、フィルム、マトリックス、ローラー、ブラシ、マーカー、ペン、スタンプたとえばインキ自給式スタンプ、ポンプスプレーヤ、トリガースプレーヤ、加圧スプレー装置、スポンジ、スクイージ、エアブラシ、繊維セパレータ、染料アプリケータ、ローラー、圧電または加熱駆動送出器、手動または電動シフター、パウダー「パフ」、フェルト／フロックブラシ、および／または粉体ペイントディスペンサによって、適用および／または放出させてもよい。装飾材製品は、湿潤形態、たとえば液体ベースの溶媒、フォーム、スプレー、ウェットエアロゾルのような懸濁液またはエマルションとして、あるいは乾燥形態たとえば、粉体、ドライエアロゾル、および／またはやや湿分を含む粉体として適用することができる。
【００５３】
例を挙げて説明するために、装飾材製品を選択された表面に適用する一つの可能な方法を、図１に概略的に示す。ここでは、装飾材製品を収納するリザーバ１４およびフィンガーポンプ１６を備えたフィンガーポンプスプレーヤ１２を使用して、一般的には円錐状の装飾材製品の分散体１８をカーペット等の表面２０に適用する。この実施態様においては、フィンガーポンプスプレーヤ１２の表面２０からの距離および、フィンガーポンプスプレーヤの表面に対する角度を変化させることによって、表面に付与されるパターン２２の大きさと形状を変化させることができる。この方法によって、予め選択したパターンをデザイン用具を使用しない「フリーハンド」法によって表面に付与できる。
【００５４】
本発明の開示の装飾材製品のアプリケータおよび／またはディスペンサのさらなる例としては、たとえば、間欠加圧スプレーヤ（たとえば、ザ・スコッツ・アンド・ミラクル−グロ・カンパニー（Ｔｈｅ  Ｓｃｏｔｔｓ  ａｎｄ  Ｍｉｒａｃｌｅ−Ｇｒｏ  Ｃｏｍｐａｎｙ）から市販されているプル・‘Ｎ・スプレー（ＰＵＬＬ‘Ｎ  ＳＰＲＡＹ）（登録商標）リキッドアプリケータ）、アクチュエータスプレーボトル、トリガースプレーヤ、メカニカルスプレーボトル、ポンプおよび／またはポンプシステム、加圧空気チャンバのための装飾材製品を含むリキッドリフィル、駆動チャンバ（噴射剤、たとえば、二酸化炭素または炭化水素）を有する装飾材製品を含むエアロゾルバリヤーパック、および使用者によって装飾が施される空間または場所への噴射剤放出が少ない加圧スプレーの使用を可能とする装飾材製品を含む液体またはゲルチャンバなどが挙げられる。その他の有用なスプレーヤとしては、たとえば、米国特許第６，８７２，４４４号明細書に開示されているようなものが挙げられる。
【００５５】
装飾材製品を分配させるさらに他の方法としては、たとえば、乾燥または湿潤状態の装飾材製品粒子を封じ込めた状態で含み、それを濡らすかその他の方法で活性化させると、その表面上にその装飾材製品が放出されるような、装飾材製品を含浸させたシートが挙げられる。また別な例を挙げれば、液体が封じ込められており、圧力を加えたり適切に破壊させたりすると表面上に装飾材製品を放出する、装飾材製品を含浸させたシートもある。さらなる例としては、装飾材製品を均質に分配させる、液体がその上にロール掛けされたりスタンプされたりした装飾材製品含浸シートが挙げられる。さらにまた別な例としては、表面上に装飾材製品を放出するフィルムに適用されると放出物質を捕集および／または方向づけする、開口や穿孔を有する（ａｐｅｒｔｕｒｅｄ  ｏｒ  ｐｅｒｆｏｒａｔｅｄ）装飾材製品含浸フィルムが挙げられる。さらにまた別な例としては、装飾材製品配合物をその中および／またはその上に封じ込めて含む装飾材製品含浸マトリックスが挙げられ、これは、圧力、振動、液の移動、加熱、および／または化学的手段、および／または、表面に塗布される装飾材製品の量を計測して、装飾材製品を表面上に正確に堆積させる静電塗装器によって、装飾材製品を表面に放出する。
【００５６】
装飾材製品を適用するさらなる方法としては、放出時に装飾材製品を混合して所望の装飾材製品の色またはその他の特性を得る、マルチチャンバシステムが挙げられるが、そのようなものの例の一部を挙げれば、トリガーリリースシステム（たとえば、カリフォルニア州アナハイム（Ａｎａｈｅｉｍ，Ｃａｌｉｆｏｒｎｉａ）のテイク・ファイブ（Ｔａｋｅ  ５）（ｗｗｗ．ｔａｋｅ５ｎｅｔ．ｃｏｍ）により製造された、ＤＬＳ１００、ＤＬＳ２００、またはベルシテック（Ｖｅｒｓｉｔｅｃｈ）システム）、ポンプシステム（たとえば、シー・チェンジ・グループ（Ｓｅａ  Ｃｈａｎｇｅ  Ｇｒｏｕｐ））の傘下会社であるニューヨーク州ニューヨーク（Ｎｅｗ  Ｙｏｒｋ，Ｎｅｗ  Ｙｏｒｋ）のバーサダイアル（Ｖｅｒｓａｄｉａｌ）（ｗｗｗ．ｖｅｒｓａｄｉａｌｗｏｒｌｄ．ｃｏｍ）により製造された、バーサダイアル（ＶＥＲＳＡＤＩＡＬ）（登録商標））、または装飾材製品アプリケータ（たとえば、ブラシ、スプレーボトル、またはその他のアプリケータ）と組み合わされたマルチチャンバミキサー／ディスペンサがある。さらに、予め混合してあって直ぐに使用できるボトルおよび／またはスプレーも、装飾材製品を分配および塗布するために使用することができる。
【００５７】
装飾材製品を適用および／または分散させるために意図されるさらなる技術としては、多重機能の装置、たとえば、パッケージング、デザインの位置決め、装飾材製品の適用、および／または表面からのデザイン用具の除去を組み合わせた装置が挙げられる。たとえば、一つの実施態様においては、デザイン用具たとえばステンシルに装飾材製品が含まれ、そのステンシルに放出剤たとえば水を適用することによって、その組成物を表面上に放出させることができる。一例として、水溶性粘着材を用いて乾燥装飾材製品をステンシルに可逆的に付着、または装飾材製品を水溶性透明フィルムの粘着面に付着させてもよい。考えられるさらなる技術としては、着色剤の液滴に電荷を付与するスプレーヤ、および／またはステンシル（粉体塗装に類似）、スポンジング、ならびにフェルトチップペンおよびライナーなどが挙げられる。
【００５８】
一つの実施態様における装飾材製品は、例えばゼロックス（Ｘｅｒｏｘ）ドキュカラー（ＤＯＣＵＣＯＬＯＲ）（商標）１２等のカラーコピー機を用いた熱転写技術により、ゼロックス（Ｘｅｒｏｘ）３Ｒ５８１１もしくは他の同様の転写紙、および／またはヒューレット・パッカード（Ｈｅｗｌｅｔｔ  Ｐａｃｋａｒｄ）、キャノン（Ｃａｎｏｎ）、ジオ・ナイト・アンド・カンパニー（Ｇｅｏ  Ｋｎｉｇｈｔ  ＆  Ｃｏ．）、アベリー・デニソン（Ａｖｅｒｙ  Ｄｅｎｎｉｓｏｎ）、およびスリー・エム（３Ｍ）から得られる材料の同様の組合せへの印刷によって適用されてもよい。
【００５９】
カプセル化装飾材製品粒子のための適用因子としては、調節放出法、温度放出法、濃度放出法、その他当業者に公知の各種の放出メカニズム等、各種のものが挙げられる。たとえば、マイクロカプセル化された装飾材製品粒子の内容物の放出は、たとえばアンモニア含有溶液等の一般的な溶媒を適用することによるｐＨの変化によって引き起こさせることも可能である。温度放出メカニズムの例としては、それを越えた場合にのみマイクロカプセル化された装飾材製品粒子の内容物が放出される放出限界値よりも高い温度にマイクロカプセル化された装飾材製品粒子を暴露させることが挙げられる。濃度放出適用法では、長時間にわたり表面に着色剤の一部を適用して、着色剤が表面に対してより均一に分散および／またはより完全に分散された外観を示すようになる。例を挙げれば、ポリマー樹脂粒子シェルと、その中に閉じこめられた着色剤粒子および／または本明細書に開示されたその他の化合物とを含むマイクロカプセル化された装飾材製品粒子を、加熱活性化および／または特定の化学物質に関連する活性化（たとえば、アンモニアを使用したｐＨ変化）によって活性化させてもよい。そのような場合、外側のポリマーシェルが溶融および／または溶解し、その着色剤粒子および／またはその他のミクロ粒子からなる内容物が流れ出すことが可能となって表面に適用される。本発明の開示において有用な放出メカニズムの例を、非限定的に挙げれば、米国特許第６，８９３，６６２号明細書に見出されるものがある。マイクロカプセル化された装飾材粒子を処理するために考えられるさらなる放出メカニズムとしては、装飾材粒子の１種または複数のシェルを、破壊するか、加熱するか、弱体化させるか、および／または溶解させるかの少なくとも一つが挙げられる。
【００６０】
表面に対して一旦適用および／または貼付された装飾材製品は、一時的、恒久的、および／または半恒久的なものであってよい。半恒久的な装飾材製品の例としては、装飾材粒子を表面に粘着および／または付着させる一時的粘着剤を有する装飾材製品が挙げられる。そのような配合物は、装飾材製品を実質的に粘着および／または付着させることによって、表面上の装飾材製品に、短期間たとえば数時間から数週間の耐久性を与えることができる。一つの実施態様においては、短期間の耐久性を有することによって、装飾材製品を出来事、特別な行事および／または休日用に、表面に貼付する必要なく、同時にそれから容易に除去することが可能であるように、装飾材製品を適用することができる。図２は表面に付着させた装飾材製品の一例であり、個々のナイロンカーペット繊維３４に付着した乾燥装飾材粒子３２が示されている走査型電子顕微鏡写真である。
【００６１】
装飾材製品の表面からの除去は、乾式除去方法か湿式除去方法かのいずれで実施してもよく、たとえば、真空引き、真空引きと機械的操作たとえば撹拌との組合せ、湿潤抽出、スチームクリーニング、化学薬品の適用（たとえば、有機もしくは無機溶媒の適用）、超音波プロセスの使用、洗剤の使用、希アンモニア溶液の使用、および／または研磨イレーザーの使用など、各種の装置および方法を用いたものが挙げられる。上述のプロセスの一部または全部を用いて、表面の上または表面に向けての装飾材製品のセッティング、貼付の前および／または後、および／または硬化の前および／または後に、装飾材製品の除去をしてもよい。
【００６２】
本発明の開示において有用な溶媒の例としては、極性および／または非極性溶媒、たとえば、スモールウッド・Ｉ．Ｍ．（Ｓｍａｌｌｗｏｏｄ，Ｉ．Ｍ．）「ザ・ハンドブック・オブ・オーガニック・ソルベント・プロパティーズ（ｔｈｅ  Ｈａｎｄｂｏｏｋ  ｏｆ  Ｏｒｇａｎｉｃ  Ｓｏｌｖｅｎｔ  Ｐｒｏｐｅｒｔｉｅｓ）」（１９９６、エルセビア（Ｅｌｓｅｖｉｅｒ））に開示されているものが挙げられる。そのような溶媒としては、たとえば、水、炭化水素類、芳香族炭化水素類、脂肪族炭化水素溶媒類たとえば脂肪族アルコール類、その他のアルコール類、グリコールエーテル類、ニトロ化およびクロロ化溶媒類たとえばクロロ化炭化水素類、ケトン類、エーテル類、および／またはエステル類などが挙げられる。その他の有用な溶媒としては、アセトン類、アミン類、酢酸ベンジル類、フェノール類、ポリビニルアルコール類、および／または有機スルホンもしくはスルホキシドファミリーたとえばジメチルスルホキシドなどが挙げられる。表面から装飾材製品を除去するのに洗剤およびセッケンを使用してもよい。上述のものの組合せを使用してもよい。
【００６３】
例を挙げて説明すると、表面に適用された装飾材製品の取消可能性は、以下の方法によって調べることができる。最初に、試験表面、たとえばナイロンおよび／またはポリエステルカーペットの２フィート×２フィート正方の試験片を、縦型真空掃除機（たとえば、ビッセル・ホームケア・インコーポレーテッド（Ｂｉｓｓｅｌｌ  Ｈｏｍｅｃａｒｅ，Ｉｎｃ．）製のビッセル（Ｂｉｓｓｅｌｌ）クリーンビュー（ＣＬＥＡＮＶＩＥＷ）（登録商標）ＩＩ真空掃除機）を使用し、完全に掃除して、わた状繊維および／または汚れを除く。その上にそれぞれの装飾材製品を適用した３カ所のスポットのそれぞれのベースラインカラーを、ΔＥ（変色）を測定するために「Ｌ−ａ−ｂ」セッティングに設定されたミノルタ・モデルＣＲ−３１０（Ｍｉｎｏｌｔａ  Ｍｏｄｅｌ  ＣＲ−３１０）彩度計（ｃｈｒｏｍａ  ｍｅｔｅｒ）と組み合わせたミノルタ・データ・プロセッサ・モデル・ＤＰ−３０１（Ｍｉｎｏｌｔａ  ｄａｔａ  ｐｒｏｃｅｓｓｏｒ  Ｍｏｄｅｌ  ＤＰ−３０１）（いずれも、コニカ・ミノルタ・センシング・アメリカズ・インコーポレーテッド（Ｋｏｎｉｃａ  Ｍｉｎｏｌｔａ  Ｓｅｎｓｉｎｇ  Ａｍｅｒｉｃａｓ，Ｉｎｃ．）製）のような色彩計（ｃｏｌｏｒｉｍｅｔｅｒ）を使用して測定し、取扱説明書に従って較正する。
【００６４】
３カ所のスポットの表面上に、装飾材製品を、たとえばフィンガーポンプ（ｆｉｎｇｅｒ  ｐｕｍｐ）（吐出粒径６０ミクロン）を用いて試験領域が完全に飽和するまで適用する。装飾材製品を放置して実質的に指触乾燥状態とする。完全に乾燥させるまでには典型的には一夜かかるが、たとえば周囲環境の相対湿度および／または温度によってはそれより短くても長くてもよい。装飾材製品の乾燥後、３カ所のスポットのそれぞれの色を上述の色彩計を用いて測定する。次いで、その３カ所のスポットを、ホースアタッチメントおよびブラシレストライアングルツール（ｂｒｕｓｈｌｅｓｓ  ｔｒｉａｎｇｕｌａｒ  ｔｏｏｌ）を備えたウェット／ドライ真空掃除機、たとえば、ショップ−バック（Ｓｈｏｐ−Ｖａｃ）（登録商標）１×１ポータブル・ウェット／ドライ真空掃除機（１２Ｖ、６０Ｈｚ、５．５Ａ、モデルＮｏ．２１０１Ａ（Ｍｏｄｅｌ  Ｎｏ．２１０１Ａ）、（ショップ−バック・インコーポレーテッド（Ｓｈｏｐ−Ｖａｃ，Ｉｎｃ．）製）を使用して吸引する。その３カ所のスポットを、真空掃除機を用いて一方向に数回、そして他の方向でも繰り返し吸引し、十分に除去する。吸引後、色の変化を測定するために、色彩計で測定を行う。変色（ΔＥ）は下記の数式を用いて求めた：
【数１】
2009503125.tif 000004
式中、「Ｌ」は「明度」を表し、その数値は０＝ブラックから１００＝ホワイトまでであり；「ａ」の値の増加はよりレッド色となることを表し、「ａ」の値の減少はよりグリーン色となることを表し；「ｂ」の値の増加はよりイエロー色となることを表し、「ｂ」の値の減少はよりブルー色となることを表している。
【００６５】
例を挙げれば、実質的に除去可能な装飾材製品は、未処理のカーペットの最初の読み取り値に比較して、約２０未満、または約１０未満、または約７．５未満、または約０〜約１５の範囲のΔＥ値を有する。
【００６６】
装飾材製品の取消可能性に表面から影響する因子としては、たとえば、装飾材製品依存性の因子、適用依存性の因子、および／または表面依存性の因子が挙げられる。装飾材製品依存性の因子の例としては、その装飾材製品配合の中に含まれる乳化剤のタイプおよび／または濃度を挙げることができ、それらは、装飾材製品とその装飾材製品が適用される表面との間の粘着相互作用に影響を与える可能性がある。さらに、装飾材製品組成物が微粒子成分、たとえば装飾材粒子を含んでいる場合には、その装飾材製品の取消可能性は粒子のサイズの影響を受ける可能性もある。理論により拘束されることを望むものではないが、粒径が小さい程、カーペットのような非平滑表面の窪みおよび隙間の中にそれらの粒子が侵入しやすく、そのためにそれらの粒子がその後の除去プロセスで除去される数が減るために、取消可能性が悪影響を受けるのであろうと考えられる。
【００６７】
取消可能性に影響を及ぼす可能性がある適用依存性の因子としては、装飾材製品を表面に適用した際の表面飽和度（ｓｕｒｆａｃｅ  ｓａｔｕｒａｔｉｏｎ）の程度、装飾材製品を表面に適用する方法および／または器具などが挙げられる。表面飽和度には、たとえば表面上に適用された装飾材製品の密度が含まれる。表面飽和度が高いと、表面に適用された装飾材製品の大部分を除去した後に装飾材製品が残存する可能性が高くなったり、および／または装飾材製品の表面の窪みおよび隙間の中への侵入が増加したりして、装飾材製品の除去プロセスに対するアクセシビリティが低下を招く可能性がある。さらに、装飾材製品を適用するために使用する方法および／または適用器具も、取消可能性に影響する可能性がある。例を挙げれば、表面への侵入がほとんどあるいはまったくないように表面をコーティングする方法で、装飾材製品を表面に適用してもよい。たとえば、６０ミクロン以下のスプレーノズルを用いたフィンガーポンプ等の装飾材製品をミストの形態で適用するアプリケータを使用することで、表面の隙間への侵入がほとんどあるいはまったくないように表面をコーティングすることができる。この例においては、装飾材製品の表面侵入が最小化されるために、装飾材製品の取消可能性を改良することができる。しかしながら、たとえばハンドポンプよりも高速で装飾材製品を容器から吐出できる、エアロゾルスプレー容器またはその他類似のアプリケータを用いて装飾材製品を適用することが所望される場合、表面のより深部への侵入が生じ、そのために、たとえば装飾材製品の除去プロセスへのアクセスが限定または阻止されることによって、表面からの装飾材製品の除去が悪影響を受ける可能性がある。
【００６８】
装飾材製品の取消可能性に影響を与える可能性がある表面依存性の因子としては、たとえば、表面の構造および／または質感、表面によって保持される静電荷、および／または、表面張力等に影響する表面に対して行われる前処理などが挙げられる。カーペットなどの場合は、繊維密度のような表面構造因子が装飾材製品の取消可能性に影響を及ぼす可能性もある。たとえば、ナイロンシャグカーペットや編組みが損傷されている使い古しのカーペットなどの開いた構造とは対照的に、密度の高いカーペット構造は粒子の侵入を最小限に抑える傾向が強い。したがって、低密度の表面は、高密度の表面に比較して、たとえば装飾材製品の除去プロセスに対するアクセスが低下するなど装飾材製品の取消可能性に悪影響を及ぼす可能性がある。
【００６９】
さらに、表面の静電荷および／または表面張力もまた取消可能性に影響しうる。例を挙げれば、静電荷および／または表面張力を低下させて装飾材製品の可逆特性を改良するための表面処理を施してもよい。使用可能な表面処理の例としては、スリー・エム（３Ｍ）のスコッチガード（ＳＣＯＴＣＨＧＵＡＲＤ）（商標）カーペット・アンド・アップホルステリー・プロテクター（Ｃａｒｐｅｔ  ａｎｄ  Ｕｐｈｏｌｓｔｅｒｙ  Ｐｒｏｔｅｃｔｏｒ）（スリー・エム（３Ｍ）製）および／またはアドバンスト・テフロン（Ａｄｖａｎｃｅｄ  ＴＥＦＬＯＮ）（登録商標）カーペット・プロテクター（Ｃａｒｐｅｔ  ｐｒｏｔｅｃｔｏｒ））（イー・アイ・デュポン・ドゥ・ヌムール・アンド・カンパニー（Ｅ．Ｉ．  ｄｕ  Ｐｏｎｔ  ｄｅ  Ｎｅｍｏｕｒｓ  ａｎｄ  Ｃｏｍｐａｎｙ）製）などが挙げられる。さらに、このような前処理を施すことによって、より少量の装飾材製品を用いて表面上に装飾材製品を被覆および／または分散することができ、その結果、過飽和のリスクを最小化することによって、装飾材製品の取消可能性を間接的に促進することができる。
【００７０】
場合によっては、より大きな粒径を有するように装飾材製品を処方して、表面の狭い隙間に侵入可能なサイズの粒子の量を減少させることにより、取消可能性を改良もしくは促進してもよい。さらに、理論により拘束されることを望むものではないが、サイズがより小さい粒子たとえばそのサイズが約５〜約１０ミクロンよりも小さい粒子の方が、より大きな粒子たとえばそのサイズが約２０ミクロンよりも大きな粒子に比較すると、静電荷および／または表面張力によって相対的により密接に表面に保持され得るために、サイズがより大きい粒子に比較して、サイズがより小さい粒子の方が表面から相対的に除去されにくいと考えられる。したがって、いくつかの実施態様においては、より大きな粒子を用いて配合された装飾材製品と比較して同等の取消可能性をより小さな粒子を用いて配合された装飾材製品でも得ようとすると、表面の前処理、追加的な作業および／または追加的な方法が必要となるかもしれない。
【００７１】
本発明の開示の装飾材製品を表面に適用し、その装飾材製品をその表面の上に保持させる場合は、装飾材製品を化学的に硬化させるかおよび／または機械的に接着させることにより、その装飾材製品の配合に応じて、一時的、恒久的、および／または半恒久的に表面に対して硬化および／または貼付することができる。本明細書に開示される方法において意図される、装飾材製品および表面と適合し得る各種の硬化または貼付技術としては、たとえば装飾材製品に対してエネルギーおよび／または化学物質を適用する方法が挙げられる。硬化または貼付技術の例としては、たとえば、加熱硬化、スチーム硬化、加圧硬化、たとえば紫外線照射、高周波硬化、磁場などの電磁場への暴露、超音波硬化、誘導加熱硬化、太陽熱硬化、発熱反応熱硬化、対流加熱硬化、および／または放射線加熱硬化などが挙げられる。さらに、装飾材製品を周囲環境に暴露させることによって、装飾材製品の硬化または貼付を実施してもよい。
【００７２】
ある実施態様においては、約−７℃〜約６５０℃もしくは約４℃〜約４００℃の範囲、または約２６０℃未満、もしくは約２０℃〜約１８０℃、もしくは約６５℃〜約１２０℃の温度、あるいは装飾材製品が適用される表面に応じてより高い温度やより低い温度での加熱を用いて装飾材製品を表面に貼り付けてもよい。さらに、その硬化または貼付工程にようする時間は一般に装飾材製品および／または表面に依存し、例を挙げれば、装飾材製品の硬化に要する時間は、１秒未満〜約１５分、もしくは約１５分〜約１時間、もしくは約１時間〜約４時間、もしくは約５時間〜約８時間、もしくは約８〜約１２時間、またはそれよりも長い。
【００７３】
装飾材製品を表面に硬化および／または貼付するために使用できるツールとしては以下のようなものが挙げられる：たとえば、加熱した鉄（ｈｏｔ  ｉｒｏｎ）、カルロッド（ＣＡＬＲＯＤ）（商標）加熱素子を含み加熱される表面の上部に吊り下げて用いる筐体（ｅｎｃｌｏｓｕｒｅ）または枠、１個または複数の白熱電球を有する筐体または枠、ヒートガン、基材上に加熱空気を吹き付けるためのヒーターおよび送風装置を有する筐体または枠、赤外線加熱要素を有する筐体または枠、紫外光源を有する筐体または枠、スチーム発生装置、加熱ツール（たとえば、家庭用アイロン、電熱板（ｅｌｅｃｔｒｉｃ  ｇｒｉｄｄｌｅ）、またはヘアドライヤーもしくは機能が類似するが特定の用途のために設計されたもの）、またはマイクロ波放出装置もしくは高周波放出装置。装飾材製品の貼付に使用される、本明細書で意図される装置には、貼付工程を容易にし、さらに装飾材製品を適用する表面を過度の加熱による損傷から守るためのヒートセンサーおよびタイマーが組み入れられていてもよい。
【００７４】
装飾材製品を表面に対して貼り付けるための他の方法としては、金属のナノ粒子またはミクロ粒子を含む装飾材製品の誘導加熱、湿分硬化システム、付着した装飾材製品に対する磁気増強（ｍａｇｎｅｔｉｃ  ｅｎｈａｎｃｅｍｅｎｔ）付与、および装飾材製品内部の添加剤を処理して貼付を促すこと、などが挙げられる。装飾材製品を表面に貼付するためのさらなる方法としては、上述の表１に示した米国特許および公開特許出願に開示されているものが挙げられる。
【００７５】
貼付の例示を図３に示す。ここでは、本明細書に記載したナイロンカーペットのような表面４４に装飾材製品を適用し、表面に対して実質的に乾燥させて、それに付着した実質的に乾燥した装飾材粒子４２を形成している。電磁場等のエネルギー４８を発生する貼付装置４６を、適用された装飾材粒子４２の上部をＡの方向に移動させる。発生したエネルギー４８と接触すると、装飾材粒子は溶融および流動を開始し、発生したエネルギーが除去されると冷却を開始して表面４４に結合し、実質的に表面に貼付される。他の定着の例が図４に示されているが、これは、カーペットの個々の繊維の上に形成された装飾材粒子からなる膜を示す走査型電子顕微鏡写真である。
【００７６】
装飾材製品の貼付および／または装飾材製品の摩耗に対する回復力（ｒｅｓｉｌｉｅｎｃｙ）を増強させるために、付着した装飾材製品に保護被覆を適用してもよい。有用な保護被覆としては、たとえば、米国特許第６，８７２，４４４号明細書に開示されているナノ粒子コーティング組成物が挙げられる。さらに、本発明の開示において有用な固着剤としては、芸術分野で固着および／またはシールのために使用されている、たとえばパステル、鉛筆、木炭、クレヨン、インキ、グワッシュ、または水彩絵具などが挙げられる。そのような固着剤の例としては、ブルー・ラベル・リワーカブル・フィクサティフ（Ｂｌｕｅ  Ｌａｂｅｌ  Ｒｅｗｏｒｋａｂｌｅ  ＦＩＸＡＴＩＦ）（登録商標）（マーチン・Ｆ・ウェッバー・カンパニー（Ｍａｒｔｉｎ  Ｆ．Ｗｅｂｂｅｒ  Ｃｏ．）製）、ゴールデン（ＧＯＬＤＥＮ）（登録商標）アーカイバル・スプレー・ワニス（Ａｒｃｈｉｖａｌ  Ｓｐｒａｙ  Ｖａｒｎｉｓｈ）（ゴールデン・アーティスト・カラーズ・インコーポレーテッド（Ｇｏｌｄｅｎ  Ａｒｔｉｓｔ  Ｃｏｌｏｒｓ  Ｉｎｃ．）製）、クリロン（ＫＲＹＬＯＮ）（登録商標）ワーカブル・フィクサティブ（Ｗｏｒｋａｂｌｅ  Ｆｉｘａｔｉｖｅ（クリロン・プロダクツ・グループ（Ｋｒｙｌｏｎ  Ｐｒｏｄｕｃｔｓ  Ｇｒｏｕｐ）製、ザ・シャーウィン−ウィリアムス・カンパニー（Ｔｈｅ  Ｓｈｅｒｗｉｎ−Ｗｉｌｌｉａｍｓ  Ｃｏｍｐａｎｙ）製）、およびラスコー（ＬＡＳＣＡＵＸ）（登録商標）ファイン・アート・フィクサティブ（Ｆｉｎｅ  Ａｒｔ  Ｆｉｘａｔｉｖｅ）（スイス国（Ｓｗｉｔｚｅｒｌａｎｄ）、ラスコー・カラーズ・アンド・レスタウロ（Ｌａｓｃａｕｘ  Ｃｏｌｏｕｒｓ  ＆  Ｒｅｓｔａｕｒｏ）製）などの商品名で市販されているものが挙げられる。
【００７７】
装飾材製品を適用および／または貼付する表面を、装飾材製品の適用前にコンディショニングしておいてもよい、ということも考えられる。そのようなコンディショニングとしては、以下のようなものが挙げられるが、これらに限定される訳ではない：クリーニング、真空引き、スチームクリーニング、漂白、ｐＨ均衡、ｐＨ低下、ｐＨ上昇、掃除、塗装、こすり洗い、濡らし、質感加工、平滑化（ｌｅｖｅｌｉｎｇ）、傾斜（ｔｉｌｔｉｎｇ）、乾燥、加熱、冷却、紙やすり掛け（ｓａｎｄｉｎｇ）、磨き（ｂｕｆｆｉｎｇ）、被膜（ｃｏａｔｉｎｇ）、コーティング除去、表面の静電荷低下、および／またはたとえば椅子張り地およびカーペット保護剤、たとえば、スリー・エム（３Ｍ）スコッチガード（ＳＣＯＴＣＨＧＡＵＲＤ）（商標）カーペット・アンド・アップホルステリー・プロテクター（Ｃａｒｐｅｔ  ａｎｄ  Ｕｐｈｏｌｓｔｅｒｙ  Ｐｒｏｔｅｃｔｏｒ）（スリー・エム（３Ｍ）製）および／またはアドバンスト・テフロン（Ａｄｖａｎｃｅｄ  ＴＥＦＬＯＮ）（登録商標）カーペット・プロテクター（Ｃａｒｐｅｔ  ｐｒｏｔｅｃｔｏｒ））（イー・アイ・デュポン・ドゥ・ヌムール・アンド・カンパニー（Ｅ．Ｉ．  ｄｕ  Ｐｏｎｔ  ｄｅ  Ｎｅｍｏｕｒｓ  ａｎｄ  Ｃｏｍｐａｎｙ）製）を用いた表面処理の適用。
【００７８】
例を挙げれば、実質的に貼り付けられた装飾材製品の耐久性は、未処理の表面と表面の上に貼付された装飾材製品との間で測定されたΔＥと、未処理の表面と、貼付後に本明細書に記載されているように真空掃除機で吸引した装飾材製品との間で測定されたΔＥとの比を求め、その比率を１００から差し引くことによって、ΔＥ値として表すことができる。例を挙げれば、実質的に貼り付けられた装飾材製品におけるΔＥの百分率変化は、約０％〜約２０％のΔＥ変化である。
【００７９】
本発明の開示のさらなる実施態様には、表面上にたとえばパターンを形成して装飾材製品の美的効果を向上させるために表面への装飾材製品の適用を制御するデザイン用具の使用が含まれる。本発明の開示において意図される表面上の装飾材製品のパターンには、画像、パターン、形状および／またはデザインのいずれかまたはすべてが含まれる。装飾材製品を適用する際に、選択された表面の上でアプリケータを移動させるか、あるいは移動させることなく、装飾材製品アプリケータに固有の分散パターンを利用して、予め選定されたまたはランダムなパターンを表面に付与してもよい。たとえば、円錐形状の分散パターンを有するスプレーアプリケータを使用することによって、装飾材製品を適用する際の
アプリケータの位置の表面からの距離を変化させることによって変化する、個々のスポットおよび／または直径を有する円の形を選択して適用することができる。さらに、表面の上部で装飾材製品を適用する際にアプリケータを、所定またはランダムなパターンで動かすことによって、表面上に所定またはランダムなパターンを得ることができる。そのようにして、デザイン用具を使用または使用せずに予め選定されたパターンおよび／またはランダムなパターンを表面に付与することができる。
【００８０】
本発明の開示において意図されるデザイン用具は、選択された表面のある所定の領域に適用されるある量の装飾材製品を、制限、指向、集中、濃縮、誘導、希釈、および／または分散させてもよい。そのようなデザイン用具としては、たとえば、ステンシル、テンプレート、アレイ、ガイド、フレーム、パターン付与用具、図形をランダムに付与する用具、手動式用具、自動式用具、コンピュータ誘導用具、プログラム付き用具、および／またはそれらの各種組合せが挙げられる。本明細書で使用するために意図されるデザイン用具、たとえばステンシルは、その全体もしくはその一部が、たとえば、紙、木材、石材、プラスチック、厚紙、金属、および／またはそれらの各種組合せのような材料で構成されていてよい。
【００８１】
本発明の開示での使用が意図されるステンシルまたはその他のデザイン用具は、レーザー、ナイフ、ダイカッティング、および／またはステンシル物質の特性（たとえばステンシル物質の硬度または軟度）によって決まってくるその他各種の適切な手段によって所定の、規則的な、不規則な、および／またはランダムな方法でデザイン、構成、成形および／または再成形されて、表面上に装飾材製品を導入して少なくとも視覚的なデザインの、所定の、規則的な、不規則な、および／またはランダムな付着を得るための、所定の、規則的な、不規則な、および／またはランダムな形状を付与する。ステンシルをさらに積層させて、後構成（ｐｏｓｔ−ｃｏｎｓｔｒｕｃｔｉｏｎ）および／または後デザイン（ｐｏｓｔ−ｄｅｓｉｇｎｉｎｇ）を適用された追加の層を有するようにしてもよい。
【００８２】
本発明の開示において有用な、例示のためのステンシル６０を図５に示すが、これには（たとえば、液状物を吸収させたり、および／または、乾燥物質および／または固形物を閉じこめたりするための）紙ティッシュ、吸収性親水性物質でコーティングされていてもされていなくてもよい合成の織布もしくは不織布材料、および／または固体状および／または液体状のトラッピング物質を含む物質封じ込め層６２が含まれている。この物質封じ込め層は、約０．０１ミル〜約１０００ミル、もしくは約０．１ミル〜約５００ミル、もしくは約０．５ミル〜約１５０ミル、もしくは約１．２５ミル〜約５０ミル、もしくは約２ミル〜約１５ミルの厚み、またはその用途に応じてそれらよりも薄いもしくは厚い厚みを有していてよい。このステンシルにはさらに、意図されない着色剤への暴露から選択された表面を保護するための、ポリエチレン等のポリオレフィンを含む各種の疎水性物質からなる液体バリヤを含んでもよい液体バリヤ層６４が組み入れられていてもよい。この液体バリヤ層６４はさらに、吸収剤物質を通過して液体が移動するのを防止するための吸収剤物質の一面に適用されたコーティングを含んでもよい。このコーティングの組成は、アクリルポリマーのようなポリマーであってよい。液体バリヤは、約０．０１〜約１０００ミル、もしくは約０．１ミル〜約５００ミル、もしくは約０．５ミル〜約１５０ミル、もしくは約１．２５ミル〜約５０ミル、もしくは約２ミル〜約１５ミルの範囲の厚み、またはその用途に応じてそれらよりも薄いもしくは厚い厚みを有していてよい。本発明の開示において有用な物質封じ込め層およびバリヤ層の組合わせの一例としては、キンバリー−クラーク・コーポレーション（Ｋｉｍｂｅｒｌｙ−Ｃｌａｒｋ  Ｃｏｒｐ．）から市販されている、ゴッチャ・カバード（ＧＯＴＣＨＡ  ＣＯＶＥＲＥＤ）（登録商標）ドロップクロスが挙げられる。ステンシル６０にはさらに、第一の支持層６６が含まれ、この層は、ステンシル６０の少なくとも物質封じ込め層６２および液体バリヤ層６４を通る通路を付与する１個または複数の切り抜き部分６８のエッジを固定させるのに役立つ。この実施態様においては、第一の支持層６６は糸を含むが、以下に示すように他の材料を糸に加えて、または糸に代えて使用してもよい。さらに、ステンシル６０には第二の支持層７０が含まれ、この層はたとえばカーペットのような表面（図示せず）にステンシル６０を固定させるのに役立つ。第二の支持層７０は、粘着性物質、たとえば以下に示すような粘着性のメッシュ状物質からなっていてよい。
【００８３】
ステンシル６０の断面図を図６に示す。ここでは、その切り抜き部分６８が、物質封じ込め層６２、液体バリヤ層６４、および第二の支持層７０を貫通するように示されている。しかしながら、第二の支持層７０は、そのメッシュ状の構造のために、表面上に付着される装飾材製品を通過させる切り抜き部分６８を必ずしも必要としない。
【００８４】
また別な実施態様においては、物質封じ込め層とバリヤ層とが同じ材料からなってもよい。たとえば、層によって密度が異なる二重目的材料（たとえば、紙材料）である。この例においては、二重目的材料の上部層は物質封じ込め層に相当し、液状物を吸収したり、および／または乾燥物質および／もしくは固形物をトラッピングしたりする密度を有し、下部層はバリヤ層に相当し、その中を液状物が通過するのを妨げる密度を有している。さらに、材料の密度が異なるのに加えて、または材料の密度が異なる代わりに厚みが異なることによって、先に述べた二重目的材料の機能性に寄与してもよい。このような二重目的材料を用いることでステンシルの製造が容易になり、本開示において想定されているステンシルを作製するのに複数の材料を使用する上で有利である。
【００８５】
本発明の開示において使用可能な別のステンシルには、チュール、スクリム、アベリー・デニソン（Ａｖｅｒｙ  Ｄｅｎｎｉｓｏｎ）からのベルクロ（ＶＥＬＣＲＯ）（登録商標）、バーサ・フック（ＶＥＲＳＡ  ＨＯＯＫ）などのような、固定性および／または付着性を有する繊維質の支持層が含まれていてもよい。例を挙げれば、この支持層は表面上に重ねたときに、ステンシルが表面に対して充分に固定され、表面上へ装飾材製品を付着させ、所望の結果が得られるように、剥離可能に固定されて表面と接触する。この支持層にはさらに、その他の粘着性のメカニズム、性質および／またはデバイス、たとえば、粘着性ストリップ、感圧性粘着剤のようなデバイス、および／または当業者に公知の各種の標準的な接着メカニズムが含まれていてもよい。ルーズ・グリッド（ｌｏｏｓｅ  ｇｒｉｄ）、ウェブ、またはメッシュ状の材料、たとえば糸を含むさらなる支持層が、ステンシルのバリヤ層に隣接して設けられてもよい。この実施態様においては、その切り抜き部分が、物質封じ込め層、バリヤ層、および支持層にまで延長されていてよい。本発明の開示において有用な、支持層が感圧接着剤であるステンシルの例としては、たとえば、米国特許第６，７７９，４４３号明細書に開示されているものが挙げられる。その支持層は意図されない表面の曝露を最小化し、ステンシルの構造的一体性を保持する機能を果たすのに充分な面積を有するようにしてもよい。
【００８６】
この適用において使用可能なステンシルは、装飾材製品の除去手段および／または貼付手段に対し、実質的に回復力を有していてよい。ステンシルを使用して、その下にある表面を本明細書に開示される装飾材製品除去手段から保護することも可能である。さらに、本発明の開示の文脈において意図されるステンシルは、表面の上に配したときに、物質封じ込め層またはバリヤ層の少なくとも一つの手段による装飾材製品の適用、除去、または貼付の少なくとも一つから、選択された表面の部分を保護することができる。さらに、デザイン用具は、予め選定されたパターンに近接する領域を装飾材製品が付着することから防護することもできる。
【００８７】
本発明の開示において意図されるステンシルは、実質的に所望のパターン、形状、および／またはデザインの形とされた切り抜き部分および／または周辺端（ｐｅｒｉｐｈｅｒａｌ  ｅｄｇｅ）を有していてもよい。例を挙げれば、図７に示すように、ステンシル８０は星形の周辺端８２と、周辺端と同様の形を有する内部切り抜き８４とを有している。この例示したステンシルは、たとえば、装飾材製品が大面積の表面に適用されたときに、周辺端８２と内部切り抜き８４との間のステンシルベース８６が、表面への装飾材製品の適用をブロックして、装飾材製品の存在しないパターンを表面上に残すために使用することができる。
【００８８】
ステンシルには、一つまたは複数の切り抜き部分および／または使用者が選択的に除去することが可能な予め切断された型抜き部分が含まれていてもよい。一つの実施態様において意図される反転像のステンシルを、装飾材製品を適用しようとする表面上にまず配置することによって、その表面の上に反転画像を付与してもよい。この実施態様において、そのステンシルの周辺端は、装飾材製品をステンシルとその下の表面に適用したときに、その表面にパターン、形状、および／またはデザインを付与するように、切断および／または構成されている。この反転画像ステンシルには、それを貫通する切り抜き部分が有っても無くてもよいと考えられる。１個または複数のステンシルを配置した後、装飾材製品を表面とステンシルの両方に適用する。その１個または複数のステンシルは、その下にある表面を所望の像の形態で保護して、所望の形状の輪郭を有する、装飾材製品で被覆された領域によって囲まれた所望の像の形状の中に、装飾材製品の存在しない領域を形成させるように機能する。さらに、本発明の開示において意図される通常のステンシルを使用して、まず、装飾材製品を適用しようとする表面上にステンシルを配置することにより、視覚的な像を付与することができるが、１個または複数のステンシルを配置した後に装飾材製品を表面とステンシルの両方に適用し、その１個または複数のステンシルが取り囲んでいるその表面を保護して、所望の形状の輪郭を有する装飾材製品不在の領域によって囲まれた、所望の像の形状の装飾材製品で被覆された領域を形成させるように機能させることもできる。
【００８９】
また別の例示的なステンシルは、装飾材製品を表面に適用した後に、装飾材製品除去手段、たとえば真空掃除機と組み合わせて使用することによって表面に像を付与する。この例においては、その装飾材製品をまずその表面に適用し、装飾材製品を適用した表面の上にステンシルを配置する。ステンシルをその処理領域に適用した後で、使用者は、その処理された領域およびステンシルに第二の装飾材製品を適用して、表面に異なった装飾材製品の多重パターンを付与する。所望の効果が達成されるまで、このプロセスを繰り返してもよい。別な方法として、その処理された領域にステンシルを適用してから、ステンシルの切り抜き部分の内部および／またはステンシルの周辺端を囲んでいる領域に露出されたまま残っている装飾材製品を、本明細書に開示された装飾材製品除去手段によって除去してもよい。その装飾材製品の除去によって、反転画像ステンシルおよび／または先に開示された通常のステンシルを用いた場合と類似の像が得られる。
【００９０】
１個または複数のステンシルを同時に使用して、表面に視覚的デザインを適用してもよい。所望により、１個または複数のステンシルを、任意の数の本発明の開示において意図される他のステンシル、および／またはデザイン形成を補助する補助具、および／またはステンシル連結手段（ｓｔｅｎｃｉｌ  ｃｏｍｍｕｎｉｃａｔｉｏｎ）と組み合わせて使用してもよい。選択された表面の上にデザインまたはその他のグラフィック表示を付与するために、組み合わせて使用することが意図されている複数のステンシルを、互いの間の関係、および選択された部屋または容積物（ｒｏｏｍ  ｏｒ  ｖｏｌｕｍｅ）の関係で、ステンシルを互いに結合させるか、互いに分離させるか、あるいは部屋もしくはその他の容積物の内部の所定のまたはランダムな位置から離すかして、その上に装飾材を適用しようとしている表面の上、または部屋もしくはその他の容積物における各種その他のポイントの上のいずれかに固定する、コーディネート（ｃｏｏｒｄｉｎａｔｉｎｇ）、配列（ａｌｉｇｎｉｎｇ）、接合（ｉｎｔｅｒｆａｃｉｎｇ）、連結（ｃｏｎｎｅｃｔｉｎｇ）、および／または誘導（ｇｕｉｄｉｎｇ）システムによって、コーディネートさせてもよい。本明細書で有用な、コーディネート、配列、接合、連結、および／または誘導手段の例としては、ペグを固定する位置を介して、ステンシルおよび／またはデザイン形成を補助する追加的補助具および／またはステンシル連結手段を固定する再使用可能または使い捨てのペグ、ステンシルの表面に配されたカラーストリップ、文字、記号、ノッチ、および／またはその他の表示などが挙げられる。ステンシルをコーディネートさせるメカニズムの例を、図８〜１１に示している。
【００９１】
図８に示したのは、使い捨ておよび／または再使用可能なペグ９０であって、これを表面に固定して、表面上におけるステンシルの位置決めをコーディネートするためのアンカーポイントを表面上に形成することができる。この例においては、ペグ９０は、ペグを表面に粘着させるための複数層の粘着性ストリップ９２を有しているが、単一のストリップが含まれていてもよく、その他の付着メカニズム、たとえばベルクロ（ＶＥＬＣＲＯ）（登録商標）からなるドットおよび／または当業者に公知のその他の粘着剤であってもよい。
【００９２】
図９に示したのは、透明なレイアウトツール１０２であって、このものは、装飾対象の表面１０４の上に配置することができる。このレイアウトツール１０２には、１個または複数のスペーシング部分１０６、たとえばアレイが含まれ、それは、１個または複数のペグ９０をそのスペーシング部分に（矢印Ｂで示したように）挿入して、表面１０４に取り付けることが可能となるようなサイズになっている。このレイアウトツールには、対応する一連のステンシルを使用して得られる選択された装飾材デザインのためのプレビューとして役立つ、着色パターンがさらに含まれていてもよい。表面１０４の上でレイアウトツール１０２の位置決めをする、たとえば表面の中央にレイアウトツールを配置するためには、使用者は、表面上の特殊物たとえば床のベントからの距離を測定したり、壁またはその他の部屋の特殊物からの距離を測定したりして、レイアウトツールの所望の配置を決めればよい。
【００９３】
図１０に見られるように、複数のペグ９０をレイアウトツール１０２に沿って使用することによって、使用者は、表面１０４に取り付けられたペグのアレイ１１２を構成することができる。本明細書の実施態様のコーディネーティングメカニズムを使用して、表面１０４の上に１個または複数のステンシルをコーディネートするために、使用者は、表面１０４に接着されたペグ９０の一つの上に、ステンシルの穴（図示せず）の上に中心を置いた中空のペグ１２４を有するステンシル１２２もしくはレイアウトツールを（矢印Ｃで示したようにして）置いて、表面上にステンシルを固定させてもよい。別な方法として、ステンシル１２２の中の穴を利用して、ペグ９０を受け、表面上でのステンシルの向きを決めてもよい。ステンシル１２２が２個以上の穴および／または中空ペグ１２４を有する、たとえば正方形のステンシルの四隅に中空ペグを有するようにして、表面の上にステンシルをしっかりと固定させるようにすることも考えられる。さらに、同様の方法で、穴および／または中空ペグ１２４を有する追加のレイアウトツール１０２を、第一のレイアウトツールの位置についての測定が最小数となるように開始して、予測可能かつ対称的な方法によって表面１０４の上に位置決めしてもよい。この方法により、一連のペグ９０を一つのレイアウトツール１０２を使用して大面積の表面に配置することができ、それによって表面１０４の上に多数のステンシルを配置し、表面の全体を一度に装飾することができる。
【００９４】
コーディネート手段、接合手段、および／または誘導手段を使用することによって、視覚的に統一がとれていると受け取られたり、視覚的に統一がとれていないおよび／またはランダムであると受け取られたりするように、所定のもしくはランダムなパターン、デザイン、像、線、幾何学的形状、ばらばらな像、および／または反復像などの形態で装飾材製品を付与することができる。
【００９５】
本発明に開示のデザイン用具を使用して、像、パターン、形状、および／またはデザインのいずれかまたはすべてを表面上に付与することができる。たとえば、本発明の開示において意図される像、パターン、形状、および／またはデザインは、規則的もしくは不規則的、直線状もしくは非直線状、および繰り返し有りもしくは繰り返し無しのパターンであってよく、そのようなものとしては、たとえば、装飾的、トレーサリーもしくは幾何学的形状、単純化された素朴で表象的な像およびパターン、多数のオブジェクトを合成した風景（ｃｏｍｐｏｓｉｔｉｏｎａｌ  ｍｕｌｔｉ−ｏｂｊｅｃｔ  ｌａｎｄｓｃａｐｅｓ）、現実または架空のストーリーやプロットを表す像、テキスト付きの像、美術像、標準的および／または複製可能な像、現実または架空の文字、現実または架空の数、漫画、現実または架空の印刷記号、イラストレーション、パターン、デザイン、表示、および／または形状、ならびにそれらの組合せなどが挙げられる。
【００９６】
さらに、本発明の開示において有用な像、パターン、形状、および／またはデザインは、色彩、標準もしくはランダム像の組合せ、サイズ、表面上の位置によって変化させてもよく、および／または、複数のパラメーター、特にたとえば画像、パターン、色彩、サイズ、位置などを組み合わせることによってカスタマイズしてもよい。本発明の開示において有用な像、パターン、形状、および／またはデザインはさらに、反射性および／または屈折性要素を用いた着色、オーバーコートによって得られる光学的効果、静的もしくは動的平面像の光学的性質の使用、および／または、添加物によるかおよび／または装飾材製品を貼り付けるかすることにより、表面に付与される触覚的性質の使用、などによって変化させてもよい。
【００９７】
さらに考えられることは、本発明の開示において有用な像、パターン、形状、および／またはデザインは、消費者の好み、像、色、および／またはテンプレートの標準的な組合せによる画像との比較による視覚的評価などをベースとして選択してもよい。本発明の開示において有用な像、パターン、形状、および／またはデザインはさらに、具体的な部屋またはその他の容積環境に適合させるために、パラメーターを変化させることが可能である、対話型のデジタルライブラリーをベースとして選択したり、具体的な部屋またはその他の容積物のためのコンピューターモデリングをベースにしたりしてもよい。
【００９８】
さらに、意図される像、パターン、形状、および／またはデザインは、フリースタイルデザイン、種々の形態のステンシルを使用した単一色像の形成、複数のステンシルを使用した多色像の形成、複合ステンシルを使用した多色像の形成（この場合、順次または可能であれば繰り返しの方法で一つの色を表面およびステンシルに適用し、次いでステンシルの層を除去し、第一の色および／または第二の色を保護するために追加される保護層を直ちに適用して、二重暴露領域では混合色を、単一暴露領域では単一色の領域を形成する）、予め形成された像のキャリヤからの転写、および／または標準要素たとえば線、点、および／またはピクセルからの連続像作成、などの結果得られるものであってもよい。
【００９９】
意図されるさらなる像、パターン、形状、および／またはデザインは、ユニークな芸術作品、単一の独立した像、周辺の環境に合わせて（部屋または、部屋の内部にあるもしくは部屋の特徴となっている物体に合わせて）コーディネートされた、結合され、潜在的に相互関連を有する像の一つまたは複数のシステム、および／または一つまたは複数の表面と周辺の環境における装飾像のツーウェーコーディネーションなどであってもよい。意図されるさらなる像、パターン、形状、および／またはデザインは、視覚的な装飾を超えた目的、たとえば教示（ｔｅａｃｈｉｎｇ）、指示（ｄｉｒｅｃｔｉｎｇ）および／または命令（ｉｎｓｔｒｕｃｔｉｎｇ）、たとえば、プロンプト、注意書き、メッセージ、アルファベット、地図、方程式、フレーズ、詩、警告、言語ツール、または指標手段（たとえば、バーコード）などであってもよい。
【０１００】
一つまたは複数の装飾材製品を少なくとも一つのステンシルと組み合わせることによって、強度が一定または変化し、陰影効果有りまたは無しの、単色であってもよい像を使用者が創り出すことが可能となるようにすることも考えられる。さらに、本発明の開示を使用することにより可能となる像としては、強度が一定または変化し、陰影効果有りまたは無しの多色であったり、あるいは、色と形状を複数貼り合わせることによって達成される２種以上の色のコントラストを有する像であったりしてもよい。多色像は、混合色や中間色を有していてもよく、完全かつ自然な色彩（ｃｏｍｐｌｅｔｅ  ａｎｄ  ｎａｔｕｒａｌ  ｐａｌｅｔｔｅ）を有しても、有していなくてもよい。本発明の開示で示される装飾材製品の組成物を一つまたは複数のデザイン用具と共に使用して、処理された表面の外観に各種の変化を与えることができる。
【０１０１】
装飾材製品をデザイン用具と共に使用する例を、以下に述べる。図１２に示すように、軟質表面たとえばカーペットにデザインを適用するための方法が一般的に２００に示されている。一つの実施態様においては、そのカーペットは部屋の中にすでに設置されていて、実質的に乾燥されているが、この方法は、濡れたり湿ったりしている表面でも同様に実施することができる。カーペットにデザインを適用するためには、本発明の開示の一つの方法においては、使用者はまず、ステップ２１２において、１種または複数のデザイン用具を選択する。
【０１０２】
１種または複数のデザイン用具を選択することに加えて、使用者は、そのデザインに組み込むための１種または複数の装飾材製品を選択してもよく、それらはたとえば色の面で異なっていてもよい。使用者がそれらの選択をすることを助ける目的で、１種または複数の消費者補助具を使用してもよい。そのデザインメカニズムには、たとえば、高性能なコンピュータデザイン支援、たとえば色の適用を教え創造的な助言を与えるＣＤ−ＲＯＭトレーニングプログラムに対して、使用者が、たとえばデザイン用具の配置や色を決めるような簡単な装飾の意志決定を与えることが含まれる。さらなる消費者用補助具デザインメカニズムには、色の解析、マッチング、およびブレンディングが含まれ、また、色彩計、カラースキャナ、および／またはソフトウェアアルゴリズムの使用が含まれていてもよい。消費者補助具のさらなる例については、本明細書において開示される。
【０１０３】
１種または複数のデザイン用具を選択すると、使用者は次いでカーペットにそのデザイン用具を配置する（ステップ２１４）。その１種または複数のデザイン用具は、カーペットの上にいかなる並べ方で配置してもよく、表面のごく一部たとえば中央、縁またはコーナー、あるいは実質的にカーペット全体、あるいはそれらの中間のいかなる大きさをカバーしてもよい。
【０１０４】
１種または複数のデザイン用具をカーペットの上に所望の並べ方で配置した後、ステップ２１６において使用者はデザイン用具の切り抜き部分に装飾材製品を適用する。別な方法として、あるいはそれに加えて、デザイン用具の軟質表面に直接接触する部分（たとえば、デザイン用具の非切り抜き部分）に装飾材製品を置いてもよい。表面に接触させたら、ステップ２１８において使用者は装飾材製品を表面上で実質的に乾燥するまで放置する。装飾材製品を適用した後、デザイン用具は装飾材製品が乾燥する間その場所に残しておいてもよいし、あるいは、ステップ２２０において、適用後直ちに表面から除去してもよい。デザインを表面上に残さないことにする場合、使用者は、本明細書のステップ２２２に記載されているようにして、その表面から装飾材製品を実質的に除去してもよい。あるいは、デザインを残すことにする場合は、使用者は、本明細書のステップ２２４に記載されているようにして、その表面に装飾材製品を実質的に貼り付けてもよい。さらに、装飾材製品をその表面から除去したり貼り付けたりするより前または後に、その表面からデザイン用具を除去してもよい。
【０１０５】
本発明の開示において有用なステンシル２３０の一例を図１３に示す。ステンシル２３０は、ステンシルベース２３２と切り抜き部分２３４とからなっている。ステンシルベース２３２には、物質封じ込め層（図示せず）、バリヤ層（図示せず）、および支持層２３６が含まれており、各種の適切な材料、たとえば、紙、プラスチック、厚紙、布、合成布、天然布、セルロース、および／または金属、またはその他各種の所望の材料でできている。切り抜き部分２３４は、所望の各種のパターン、形状、またはデザインからなっている。支持層２３６は、切り抜き部分２３４を通して見ることのできるように、ステンシルベース２３２の底表面に隣接して設けられている。ステンシル２３０を使用して、ステンシルの切り抜き部分２３４に装飾材製品を適用することによって表面の上に像を形成するが、ここでステンシルを除去すると、デザインはカーペットの表面上に残される。次いでその装飾材製品を除去したり、貼り付けたりすることができる。
【０１０６】
ステンシル２３０の底面図を図１３Ａに示して、支持層２３６についてさらに説明する。支持層２３６は、ステンシルベース２３２の底表面の少しの部分を横切って延在しているが、そのステンシルベースの縁にまで、および／または縁を越えて延在していてもよい。支持層２３６は、ステンシル２３０の軟質表面へ固定したり、ステンシルの縁を固定したり、ステンシルを平坦に保ったり、装飾材製品の転写を確実および／または容易に行うのに役立っている。
【０１０７】
本発明の開示において有用であり、図１３および１３Ａのステンシル２３０に類似のステンシルの断面を、図１４の２４０に示す。ステンシル２４０には、吸収性トップ層２４２、液体バリヤ層２４４、およびデザインの切り抜き部分たとえば切り抜き部分２３４（図１３および１３Ａ）を表す切り抜き部分２４６が含まれている。さらに、ステンシル２４０は、カーペット２４８に近接して配置されてもよい。吸収性トップ層２４２は、カーペット２４８の上にある間やステンシル２４０をカーペットから除去する際に、装飾材製品がドリップおよび／またはブリードすることを抑制または防止するものであって、たとえば、紙ティッシュおよび／または吸収性、親水性材料を用いてコーティングされた合成不織布材料からなっていてよい。液体バリヤ層２４４が吸収性トップ層２４２に近接して配置されていて、装飾材製品がカーペット２４８にしみ出すことを抑制または防止しているが、このものは各種の疎水性材料、たとえばポリエチレンのようなポリオレフィンからなっていてよい。
【０１０８】
ステンシル２３０の断面図を図１５に示す。このステンシル２３０には、吸収性トップ層２５２、液体バリヤ層２５４、および切り抜き部分２３４が含まれていて、カーペット２５９に近接して配置することができる。ステンシル２５０にはさらに支持層２３６が含まれ、これは織布および／または不織布のメッシュ材料、たとえば、チュール、スクリム、および／またはチーズクロスからなり、切り抜き部分に広がって装飾材製品がその中を実質的に通過できるようになっている。
【０１０９】
図１６は、たとえば一般的には２７０に示したようなキットとして提供することが可能な、追加のステンシルを示す。このステンシル２７０は、カーペットの境界部分で使用してもよく、ステンシルベース２７２と切り抜き部分２７４とが含まれている。ステンシル２７０にはさらに、その上に特定の色を有するカラーストリップ２７６および２７８が含まれているが、これはステンシル２７０を対応するおよび／または補足的なカラーストリップを有する１個または複数のさらに追加するステンシルと配列させるためのものである。
【０１１０】
カーペットのコーナーで使用することができるステンシル２８０を図１７に示す。このステンシル２８０には、ステンシルベース２８２と切り抜き部分２８４とが含まれている。ステンシル２８０にはさらに、カラーストリップ２８６および２８８、ならびにステンシル２８０をカーペットのコーナーの内部表面に配列させるために用いる矢印２９０が含まれている。
【０１１１】
さらなる追加のステンシル２つを、図１８および図１９に示す。図１８のステンシル１０００は、カーペットの第一の末端で使用することができ、ステンシルベース１０２０、切り抜き部分１０４０、およびカラーストリップ１０６０が含まれている。図１９のステンシル１１００は、カーペットの第二の末端で使用することができ、ステンシルベース１１２０、切り抜き部分１１４０、およびカラーストリップ１１６０が含まれている。
【０１１２】
図２０〜２２に、図１６〜１９のそれぞれのステンシル２７０、２８０、１０００、１１００を、ステンシルと共にキットの中に用意されている取扱説明書のサンプルセットに従ってカーペット１２６０に適用した例を示す。図２０に示したように、説明のための部屋１２００を準備する。部屋１２００には、第一の壁１２２０、第二の壁１２４０、およびカーペット１２６０が含まれている。使用者は提供された取扱説明書の指示に従い、図１７のコーナーステンシル２８０を壁１２２０および１２４０により形成されたコーナーに、矢印２９０がそのコーナーに向かうように配する。
【０１１３】
使用者はさらに、図２１に示されるように、図１７のコーナーステンシル２８０の隣りに図１６の第一および第二のボーダーステンシル２７０を置くように指示される。第一のボーダーステンシル２７０のカラーストリップ２７６を、同じ色を有するコーナーステンシル２８０のカラーストリップ（図示せず）の上または隣に置く。同様にして、第二のボーダーステンシル２７０のカラーストリップ２７８を、同じ色を有するコーナーステンシル２８０のカラーストリップ（図示せず）の上または隣に置く。
【０１１４】
さらに、図２２に示すように、使用者は図１８および１９の第一および第二の末端ステンシル１０００および１１００を、それぞれ第一および第二のボーダーステンシル２７０の隣に配置するよう指示される。第一の末端ステンシル１０００のカラーストリップ１０６０を、同じ色を有する第一のボーダーステンシル２７０カラーストリップ（図示せず）の上に配置する。同様にして、第二の末端ステンシル１１００のカラーストリップ１１６０を、同じ色を有する第二のボーダーステンシル２７０カラーストリップ（図示せず）の上に配置する。
【０１１５】
次いで、使用者は、ステンシル２７０、２８０、１０００、１１００の切り抜き部分の上に装飾材製品を（たとえば、スプレー法によって）適用することができる。装飾材製品を適用した後で、使用者は、ステンシルを取り除いて、残された装飾材製品１５２０によりカーペット上に形成されたデザインを見ることができる。残された装飾材製品１５２０によって形成されたサンプルデザインは、図２３における１５００として一般的に示されている。
【０１１６】
さらにまた別な実施態様においては、部屋１６００が図２４に示されている。四つの壁１６２０、１６４０、１６６０、および１６８０が、カーペット１７００の外側部分を画定している。たとえば格子パターン１７２０のようなデザイン用具を、ステンシル１７４０のような１種または複数のデザイン用具と組み合わせて使用することができる。格子パターン１７２０は、カーペット１７００の全部をカバーするようにしても一部をカバーするようにしてもよい。格子パターン１７２０をカーペット１７００に近接させて配置してから、１個または複数のステンシル、たとえばその中に切り抜き部分１７６０を有するステンシル１７４０を使用して、デザインを形成することができる。ステンシル１７４０および格子パターン１７２０には、使用者がデザイン用具を配列する際に役立つように、カラーストリップ、たとえば図１６〜１９に示したようなカラーストリップが含まれていてもよい。あるいは、ステンシル１７４０を格子パターン１７２０を用いて配列するのに役立つよう文字、記号、ノッチ、表示、および／またはその他独自の識別符号を用いてもよい。
【０１１７】
先に開示されたような個別の像を形成することに加えて、本発明の開示を、商業的および／または非商業的環境における大面積のインテリアデザインのための手段として使用してもよい。このキャパシティにあっては、本発明の開示を使用して、たとえば、単色（一様、個別のデザイン、またはランダムなデザイン）や多色（一様、個別のデザイン、またはランダムなデザイン）の縁を表面上に形成したり、単色の一様であるかもしくは一様でない、または多色の一様であるかもしくは一様でない装飾材製品（完全被覆）を適用して、壁から壁まで、または、たとえば暖炉の柱、出入り口、壁の窪み、カーペット部分とカーペットでない部分との境目、部屋の中の低くなっている部分または高くなっている部分、床の穴、コンセント、その他一般に表面の秩序を乱す作りつけの部品などの、複雑な部屋の周縁部となりうるものに合わせて、個別の形状、像、デザイン、ランダムな形状などの部屋全体の変化をもたらしたりすることができる。
【０１１８】
さらには、本発明の開示を用いて、使用者が決めた対象の選択された領域、たとえば、壁、天井、戸口、通路、玄関、階段、もしくは階段の段部、もしくは階段の段上、あるいは炉床もしくは暖炉の前や上に個別の像を形成することもできる。
【０１１９】
本発明の開示はさらに、本明細書に記載のデザイン用具および／または貼り付け前に表面から実質的に除去することが可能な装飾材製品などの１種または複数の構成要素が含まれるキットも提供する。キットの中には、カーペットのような軟質表面にデザインを適用する方法を使用者に指示する取扱説明書のセットが含まれてもよい。キットには、装飾材製品をカーペットに転写するための１種または複数の適用用具、および／または表面に装飾材製品を貼り付けるための１種または複数の固定用具がさらに含まれていてもよい。さらに、キットには、装飾材製品をカーペットに適用後、特にそれが乾燥する間にそれを保護するための保護被覆が含まれていてもよい。キットにはさらに、使用者に、装飾材製品のどの領域がすでにアイロンがけされたか、または貼付されたかを示すのに用いられる、アイロンスクリーン（ｉｒｏｎ  ｓｃｒｅｅｎ）が含まれていてもよい。
【０１２０】
一例として、１個または複数のステンシル、たとえば５個のステンシル、装飾材製品、適用用具たとえばスプレーヤ、貼付用具たとえば加熱装置（たとえば、アイロンまたは高周波放出装置）、および／または取扱説明書のセットを含むキットが提供される。キットにはさらに、装飾材製品を適用すべき表面を確認（ｉｄｅｎｔｉｆｙ）、選択（ｃｈｏｏｓｅ）、作成（ｍａｋｅ）、修正（ｍｏｄｉｆｙ）、および／または調製（ｐｒｅｐａｒｅ）するためのシステムが含まれていてもよい。
【０１２１】
１種または複数の消費者用補助具を援用することによって、本発明の開示をカスタマイズするため数々のオプションを用いてもよい。個別におよび／または各種適切な方法でキットに含まれていてもよい、本発明の開示において意図される消費者用補助具には、消費者が本発明の開示を使用できるようにするためのデザインメカニズムおよび／または補助具および用具のいずれかまたはすべてが含まれるが、そのようなものとしては以下のものが挙げられる：取扱説明書、カラー予測用具、可能であれば、装飾材製品を用いて処理された後の様子を示すためのソフトウェアを用いた装飾の前および／または後の外観を示すデザインテンプレート、取扱説明用ビデオ、ＣＤ−ＲＯＭ、デザイン、色および総合的な外観を選択し予想するためのインターネットウェブページ、対話型コンピューター端末、店内陳列物、顧客サービス、広告、トレーニングコース、録音メッセージ、テキストメッセージ、郵送書類、本、文献、講座、トレーニングコース、通信コース、およびそれらの各種組合せ、さらにはその他の情報伝達手段。上述の情報伝達手段を通じて、使用者は、たとえば本発明の開示も含めたキットの使用方法を学習することができる。さらに、その開示を商業的な適用たとえば、インテリアデザインへ適用する方法を使用者に教示することもできる。
【０１２２】
さらなる消費者用補助具としては、使用者が本発明の開示を利用できるようにするために用いられる、たとえば使用者、使用者の代理人、トレーナー、ディスプレーヤー、営業マン、教師、または技術者が使用するカラーカーペットチップ、たとえばカーペットのタイプおよび／または色が異なることによって装飾材製品配合物がどのように異なって見えるかを示すための異なる装飾材製品配合物を用いた異なる被覆が貼付されたカーペット片、などが挙げられる。さらに、消費者用補助具としては、たとえば、その上に貼付された装飾材製品の異なる色にあわせて色の異なる不透明または透明な材料からなるシートであって、それぞれの装飾材製品の色を作るために使用するベース着色剤の見本比率とともに、使用者が個別のベース着色剤と他の添加物とからそれぞれの装飾材製品の色を作ることができる、カラーテンプレートが挙げられる。
【０１２３】
例として、表面の上に置くことによって、ある色（あるいは、色調（ｓｈａｄｅ）もしくは色合い（ｔｉｎｔ）もしくは質感（ｔｅｘｔｕｒｅ）、およびその他各種の変化）のパターンが表面上でどのように見えるかを使用者が予測することができる消費者用補助具の一例２０００を図２５に示す。この消費者用補助具２０００は、使用者が装飾材製品を作成または混合することを可能としたり、および／または、使用者が表面の下地色と比較して適切および／または美的観点から快適な色および／またはコントラストとなるような装飾材製品の色を選択する際に役立ったりする。この場合、消費者用補助具２０００は、異なった色、たとえばダークグレーとホワイトの２種の装飾材製品を含むキットに含まれている。さらに、消費者用補助具２０００には、消費者用補助具に表示されているパターンの各バリエーション、ここではグレーの色調の変化、をどのようにして得るかについての説明が含まれている。この実施態様の消費者用補助具２０００には、その上に数回、たとえば６回繰り返されたパターン２００４を配した透明シート２００２含まれている。各パターンは、たとえばパターン２００４とパターン２００６との比較から判るように、左上から右下の方向に向けて次第に白っぽくなる異なったグレーの色調を有している。それぞれのパターン繰り返しの下には透明シート２００２の上に印刷された混合パーセントを示す比率が、たとえば、２００８では１００パーセントのダークグレーと０パーセントのホワイトの混合物であることが、２０１０では２０パーセントのダークグレーと８０パーセントのホワイトの混合物であることが示されている。このようにして、キットに含まれているダークグレー色とホワイト色の装飾材製品を表示されたパーセントで混合することによって、各パターン繰り返しに相当するグレー色の色調の各々を得ることができる。さらに、この方法によれば、異なる色の着色装飾材製品を適切な量で混合することによって、いかなる色をも創り出すことが可能である。さらに、使用者が所定の色および／またはパターンの外観が得られるように指示を与えるいかなる種類の説明書をも意図される。さらに、キットは（１種または複数の）装飾材製品を含み消費者用補助具に対応する混合および適用用具の組み合わせを含み、上述の例で与えられたダークグレー色とホワイト色の装飾材製品を混合するためのパーセントから消費者用補助具２０００の上に表示された色もしくは色調もしくは質感を得るために混合および適用用具の設定をどのように調節するかがわかるようになっていてもよい。
【０１２４】
さらなる追加の消費者用補助具としては、以下のようなものが挙げられる：カーペットテンプレート、使用者によって使用可能もしくは望ましい各種の像および像の特徴、および異なったステンシルを一緒に使用する方法を示すテンプレート等のステンシルテンプレート、装飾材製品の像を所定のスペースの表面上にどのように組み入れることができるかを示すテンプレート等の位置決めテンプレート、試験用サンプル（ベンジャミン・ムーア（Ｂｅｎｊａｍｉｎ  Ｍｏｏｒｅ）試験用サンプルに類似のもの）、トライアルピリオズ（ｔｒｉａｌ  ｐｅｒｉｏｄｓ）、皮膚の色調に対してメーキャップマッチングで使用されるカラーマッチングシートのような、色をマッチングしたり色の見え方やコントラストを予見したりするのに用いられるカラーマッチングシート、カラーマッチングシートに類似するがさらに表面上で組み合わせた色を予見できるようにしたカラーブレンディングシート、カラーチャート、カラーグラフ、カラー分析器、色彩計、カラースキャナ、色評価および色配合のためのソフトウェアアルゴリズム、および、室内、ホール、家屋、ビルディング、あるいはその他の領域における特定または不特定の表面に使用される、装飾材製品の割合とタイプを決定するためのその他の手段。
【０１２５】
さらに、異なった色の着色装飾材製品を混合することによって、任意の数の追加的な色を作製することができる。一例として、使用者は、着色トナーおよび／またはその他の装飾材粒子を含む１種以上の予め配合された装飾材製品を購入してもよいし、あるいは、各種の着色トナーを混合することによって任意の所望の色を得てもよい。特定の色を得るための着色トナー比率とタイプを決定するデザインメカニズム、たとえばカラーチャート、カラー分析器具、またはその他の方法が、使用者に提供されていてもよい。さらに、使用者はトナーを表面に直接適用してもよいし、あるいはトナーを水またはその他の溶媒、または１部以上の所定の配合物と混合し、たとえば液状懸濁液またはエマルションを作ることによって装飾材製品の中に組み入れ、次いで表面に適用してもよい。
【０１２６】
さらなる消費者用補助具としては、使用者がそれを使用することによって、使用者が装飾材製品を適用および／または貼り付ける表面を確認（たとえば、カーペット繊維のタイプまたは組成を確認し、使用者を特定の装飾材製品配合に導く助けとなるツールおよび／またはキット）、選択、作成、改質（たとえば、エンボス化化合物等の表面の物理的外観を変化させるキットまたはキットに含まれてもよい化合物）、組み合わせ、および調製するのに役立つ用具が挙げられる。それらの消費者用補助具によって、所定の表面が所定の意図される効果、たとえば軟質表面の上に模様付きの外観（ｔｅｘｔｕｒｅｄ  ｌｏｏｋ）、または硬質表面の上に平滑な外観、あるいはそれらの各種組合せを付与する装飾材製品配合を使用者が正しく選択することが可能となる。
【０１２７】
さらに、消費者用補助具は、使用者がデザイン用具たとえばステンシルを選択、作成、修正、組み合わせ、および／または調製して、そのステンシルおよび／または装飾材製品が目的とする表面に適用されたときに、画像、パターン、形状および／またはデザインがその表面に付与されるようにするのに役立つであろう。さらに、使用者が装飾材製品配合を選択、作成、修正、および／または調製するのに役立つ意図される消費者用補助具は、使用者が直ぐに使用できてもよいし、あるいは表面に適用する前に調製することを必要としてもよい。
【０１２８】
１種または複数のデザイン用具を選択することに加えて、使用者は、デザインの中に組み入れる一つまたは複数の色を選択することもできる。使用者がそれらの選択をすることを助ける目的で、１種または複数のデザインメカニズムを使用してもよい。このデザインメカニズムは、たとえば、高性能なコンピュータデザイン支援、たとえば色の適用を教え創造的な助言を与えるＣＤ−ＲＯＭトレーニングプログラムに対して、使用者がデザイン用具の配置や色を決めるなどのような簡単な装飾に関する意志決定を与えることを含んでもよい。さらなるデザインメカニズムには、色の解析、マッチング、およびブレンディングが含まれ、また、色彩計、カラースキャナ、および／またはソフトウェアアルゴリズムの使用が含まれていてもよい。
【０１２９】
さらなる消費者用補助具は、店頭ディスプレイおよび／または本開示の提示する形態をとっていてもよく、そのようなものとしては、たとえば、液体の形態もしくは使用直前に液体の中に懸濁させる粉体の形態でパッケージされた装飾材製品、および／または、使用前に混合するべき、１種または複数の装飾材製品カラーおよび装飾材製品添加剤、および／または、複数または単一の色、１種または複数のデザイン、取扱説明書、適用用具、固着用具、保護被覆等の本発明の開示の要素を含むキット、および／または、適用した装飾材製品の固着領域と未固着領域とを区別するためのアイロンスクリーンもしくはその他のインジケーター、たとえば変色添加剤、などが挙げられる。
【０１３０】
装飾材製品組成物において有用な化学物質の例としては、低温硬化エポキシ装飾材粒子、低温硬化エポキシ−ポリエステルハイブリッド装飾材粒子、および／または低温硬化ポリエステル−トリグリシジルイソシアヌレート（ＴＧＩＣ）装飾材粒子などが挙げられる。本発明の開示において意図される上述の装飾材粒子の構成成分の典型的な範囲には、重量パーセントを基準にして装飾材粒子の全重量の約５０％以上の、少なくとも１種のポリマーまたは樹脂を含むある量のバインダーと１種または複数の硬化剤とが含まれる。さらに、たとえば、添加剤、充填剤、顔料、ガス抜き剤、流動添加剤などの装飾材粒子の他の成分は、装飾材粒子の全重量の約５０％以下の範囲の量で含まれていてよい。そのような範囲は、当業者に公知の範囲でできるだけ適切になるよう調節して、所望の装飾材粒子性能が得られるようにする。さらに、ポリマーおよび／または樹脂と硬化剤との間で完全に化学量論的な反応が起きるようにするために、使用されるポリマーおよび／または樹脂と硬化剤の量は、それらの化合物の相対的な当量を基準にして約５０％〜約１５０％の範囲とするか、および／または製造業者の推奨に従ってよい。
【０１３１】
低温硬化エポキシ装飾材粒子には、エポキシ樹脂と硬化剤とを含むバインダーシステムが含まれていてよい。エポキシ樹脂の一例として、以下の式Ｉの一般的な各構造を有するビスフェノールＡ樹脂が挙げられる：
式Ｉ：
【化１】
2009503125.tif 000005
ここでｎは、２〜２０の整数である。
【０１３２】
装飾材粒子において有用なビスフェノールＡエポキシ樹脂としては、エポキシ当量が約６５０〜約９００、もしくは約７００〜約７５０；Ｔｇが約４５℃〜約７５℃、もしくは約５５℃；および／またはＩＣＩ・コーン・アンド・プレート粘度が１５０℃で約５ポワズ〜約１００ポワズ、もしくは約３５ポワズである樹脂が挙げられる。
【０１３３】
装飾材製品配合において有用なエポキシ樹脂のまた別な例はノボラックエポキシ樹脂である。ノボラックエポキシ樹脂の例としては、以下の式ＩＩおよび式ＩＩＩの一般的な化学構造が挙げられる：
式ＩＩ：
【化２】
2009503125.tif 000006
式ＩＩＩ：
【化３】
2009503125.tif 000007
ここでｎは、１〜４の整数である。
【０１３４】
ノボラックエポキシ樹脂のガラス転移温度および粘度は、先にビスフェノールＡエポキシ樹脂について説明したものと同程度である。エポキシ樹脂を有するバインダーシステムにおいて有用な硬化剤としては、たとえばフェノール系硬化剤が挙げられる。フェノール系硬化剤の一例は、ハンツマン・アドバンスト・マテリアルズ（Ｈｕｎｔｓｍａｎ  Ａｄｖａｎｃｅｄ  Ｍａｔｅｒｉａｌｓ）（スイス国）ＧｍｂＨによって供給されるハンツマン・ハードナー（Ｈｕｎｔｓｍａｎ  Ｈａｒｄｅｎｅｒ）ＸＢ３０８６があるが、このものは、ビスフェノールＡベースのエポキシ樹脂およびノボラックエポキシベースの樹脂と相溶性がある。ハンツマン・ハードナー（Ｈｕｎｔｓｍａｎ  Ｈａｒｄｅｎｅｒ）ＸＢ３０８６には、フェノール、４，４’−（１−メチルエチリデン）ビス−、ポリマーと２，２’−［（１−メチルエチリデン）ビス（４，１−フェニレンオキシメチレン）］ビス［オキシラン］（一般に、エポキシ樹脂およびビスフェノールＡのポリマーと記述される）、ハンツマン・アドバンスト・マテリアルズ（Ｈｕｎｔｓｍａｎ  Ａｄｖａｎｃｅｄ  Ｍａｔｅｒｉａｌｓ）の社外秘の促進剤、およびフェノール、４，４’−（１−メチルエチリデン）ビス−（一般的にはビスフェノールＡと呼ばれる）が含まれている。ハンツマン・ハードナー（Ｈｕｎｔｓｍａｎ  Ｈａｒｄｅｎｅｒ）ＸＢ３０８６は以下の性質を有している：アミン価；０．８３〜０．９３ｅｑ／ｋｇ、推奨化合量；約１３５、軟化点；８４℃〜９４℃。
【０１３５】
エポキシ樹脂と硬化剤との化学量論比は、樹脂および硬化剤の化合量、または当量値を基準にして計算する。化合量の値は、化学構造（たとえば、平均分子量を反応性基の数、アミン価、酸価、またはヒドロキシル価などで割り算をする）から、または実験室の実験に基づいた実験値として求めることができる。たとえば、エポキシ当量（ＥＥＷ）７００の低分子量のタイプ３のビスフェノールＡエポキシ樹脂を、製造業者推奨の当量が１３５であるハンツマン・ハードナー（Ｈｕｎｔｓｍａｎ  Ｈａｒｄｅｎｅｒ）ＸＢ３０８６とともに使用する場合、その完全な（１００％）化学量論量を表２に示す。
【０１３６】
表２  エポキシ樹脂および硬化剤装飾材粒子の完全化学量論量
【表２】
2009503125.tif 000008
別の実施態様においては、エポキシ樹脂と硬化剤の比率が、たとえば、約８４％〜約８５％のエポキシ樹脂に対して約１６％〜約１５％の硬化剤の範囲となる。エポキシ装飾材粒子の硬化温度を下げるためには、促進剤および／または触媒、たとえばフェノール系硬化剤を、組成物の中に組み入れてもよい。約１００〜約５００の化合量を有するフェノール系硬化剤が例として挙げられる。当業者に公知の、エポキシ樹脂と相溶性のあるその他の促進剤および／または触媒を使用してもよい。エポキシ−ポリエステルハイブリッド装飾材粒子のための硬化条件の例を挙げれば、約１５０℃で約１５分またはそれ以下のベーク時間である。
【０１３７】
低温硬化エポキシ装飾材粒子組成物には、各種所望の着色剤および／または添加剤が含まれていてよい。例を挙げれば、低温硬化エポキシ装飾材粒子組成物には、以下の表３に示す成分が含まれていてよい。
【０１３８】
表３  低温硬化エポキシ装飾材粒子の組成
【表３】
2009503125.tif 000009
【０１３９】
装飾材製品において有用な、また別の化学物質の例は、低温硬化エポキシおよびポリエステル樹脂を含むバインダーシステムを有する、低温硬化エポキシ−ポリエステルハイブリッド装飾材粒子である。エポキシ樹脂の例を挙げれば、先に挙げたビスフェノールＡエポキシ樹脂またはノボラックエポキシ樹脂である。ポリエステル樹脂の例を挙げれば、酸末端の飽和ポリエステル樹脂である。このポリエステル樹脂は、約７５〜約８５の間の酸価を有していてよい。その例としては、エポキシ−ポリエステルハイブリッドコーティング粉体配合物における共反応剤として使用される酸末端の飽和ポリエステルが挙げられる。このポリエステルは、ネオペンチルグリコール、テレフタル酸、無水トリメリット酸、およびその他のタイプのグリコールおよび二塩基有機酸から合成することができる。この分岐状のポリエステルは、約２〜約４、または約２．５〜約３．５の樹脂官能性を有していてよい（すなわち、ポリエステル１分子あたり約２．５〜約３．５個のカルボキシル基を有することを示している）。樹脂酸価は、約３５〜約９０の範囲であり、ヒドロキシル価は約５〜約１０（残存ヒドロキシル）であってよい。エポキシ樹脂と組み合わせるのに適した酸末端の、飽和ポリエステル樹脂は、酸価が約７０〜約９０、もしくは約８０；計算上での化合量（化合量は５６，１００／酸価に等しい）が約６２５〜約８００、もしくは約７００；ガラス転移温度が約４５℃〜約６０℃、もしくは約５５℃；および／またはＩＣＩ・コーン・アンド・プレート粘度が約２００℃で約１５ポワズ〜約５０ポワズ、もしくは約２５ポワズであってよい。
【０１４０】
エポキシ−ポリエステルハイブリッド装飾材粒子の硬化温度を下げるためには、促進剤および／または触媒たとえば、スズ系有機化合物および／またはイミダゾール系化合物をその組成物の中に組み入れてもよい。当業者に公知の、その他の促進剤および／または触媒を使用してもよい。エポキシ−ポリエステルハイブリッド装飾材粒子のための硬化条件の例を挙げれば、約１５０℃でベーク時間が約１５分であるか、それ以下である。
【０１４１】
エポキシ−ポリエステルハイブリッド装飾材粒子のための化学量論比は、樹脂および硬化剤の化合量を基準として計算することができる。しかしながら、当業者には公知のように、有機ポリマー製品の場合には、分子構造や化学的官能性が異なっていたり、変動したりする可能性があるので、無機化学反応の場合に比較すると、化学反応の描写や計算がより困難かつ不確かとなる。例を挙げれば、化学量論比は、エポキシおよび酸末端のポリエステル樹脂の化合量（当量値とも呼ばれる）を基準にして計算することができる。その化合量の値は、化学構造から求めることができる（たとえば、平均分子量を反応性基、アミン価、酸価などの数で割り算する）。たとえば、エポキシ当量が７００の低分子量のタイプ３のビスフェノールＡエポキシ樹脂と、８０の平均数を有する酸末端の飽和ポリエステル樹脂（ポリエステルの化合量は、５６，１００を８０で割ったものに等しく、それは約７００に等しい）とからは、以下の表４に示すような完全（１００％）化学量論量の計算が得られる。
【０１４２】
表４  エポキシ−ポリエステルハイブリッド装飾材粒子組成物の完全化学量論量
【表４】
2009503125.tif 000010
【０１４３】
低温エポキシ−ポリエステルハイブリッド装飾材粒子組成物には、各種所望の着色剤および／または添加剤が含まれていてよい。例を挙げれば、低温硬化エポキシ−ポリエステルハイブリッド装飾材粒子組成物には、以下の表５に示す成分が含まれていてよい。
【０１４４】
表５  低温硬化エポキシ−ポリエステルハイブリッド装飾材粒子の組成
【表５】
2009503125.tif 000011
【０１４５】
装飾材製品において有用なまた別な化学物質の例としては、低温硬化ポリエステル−トリグリシジルイソシアヌレート（ＴＧＩＣ）装飾材粒子がある。例を挙げれば、ポリエステルには、トリメチロールプロパン、テレフタル酸、ネオペンチルグリコール、アジピン酸、ヘキサンジオール、１，４−シクロヘキシルジメタノール、およびイソフタル酸、およびペンタンジオールのようなモノマーを用いて合成した酸末端の飽和ポリエステルがある。一つの実施態様においては、そのポリエステルは約２．０５〜約２．２の樹脂官能性（すなわち、ポリエステル１分子あたり約２．０５〜約２．２個のカルボキシル基）を有する。この樹脂の酸価は、約２０〜約６０の範囲、または平均して約２８〜約３８の範囲であってよい。ヒドロキシル価は、約５〜約１０の範囲であってよい（残存ヒドロキシル）。ＴＧＩＣは３官能のエポキシド樹脂であって、ポリエステルベースの粉体配合物の中の硬化剤として使用される。ＴＧＩＣの化合量は１０６である。例を挙げれば、低温硬化ポリエステル−ＴＧＩＣ装飾材粒子中でＴＧＩＣと組み合わせるのに適した酸末端の飽和ポリエステル樹脂は、たとえば、酸価が約３０〜約４０、もしくは約３５；計算上の化合量（化合量は、５６，１００を酸価で割ったものに等しい）が約１，４００〜約１，８７０、もしくは約１，６００；ガラス転移温度が約４５℃〜約７０℃、もしくは約５５℃；および／またはＩＣＩ・コーン・アンド・プレート粘度が２００℃で約１５ポワズ〜約５０ポワズ、もしくは約２５ポワズである。
【０１４６】
ポリエステル−ＴＧＩＣ装飾材粒子の硬化温度を下げるためには、促進剤および／または触媒たとえば、トリフェニルエチルホスホニウムブロミドおよび／またはイミダゾール系化合物をその組成物の中に組み入れてもよい。当業者に公知の、その他の促進剤および／または触媒を使用してもよい。たとえば、当量が約５０〜約１，０００で溶融温度が約１２５℃未満のグリシジル硬化剤化学物質、たとえば脂肪族、脂環族、芳香族、およびメタクリレート系のグリシジル化合物を、低温硬化ポリエステル−ＴＧＩＣ装飾材粒子の中で使用してもよい。ポリエステル−ＴＧＩＣ装飾材粒子の硬化条件の一例としては、約１３５℃でベーク時間約１５分である。
【０１４７】
上述のように、有機ポリマー製品の場合には、分子構造および化学的官能性が異なったり変動したりする。例を挙げれば、化学量論比は、エポキシと酸末端のポリエステル樹脂の化合量を基準にして計算する。化合量の値は、各反応性化合物の化学構造から求めることができる。たとえば、平均酸価が３５の酸末端の飽和ポリエステル（ポリエステルの化合量は、５６，１００を３５で割り算したものに等しく、それはほぼ１，６００に等しい）をＴＧＩＣと組み合わせると、以下の表６に示すよう完全（１００％）化学量論量の計算が得られる。
【０１４８】
表６  ポリエステル−ＴＧＩＣ装飾材粒子の完全化学量論量
【表６】
2009503125.tif 000012
【０１４９】
ポリエステル樹脂の分子サイズが大きく、ＴＧＩＣの分子サイズが小さく球状の形であるために、化学量論量を約１０％〜約１５％超えるだけのＴＧＩＣを使用し、たとえばポリエステル樹脂／ＴＧＩＣの比を９３／７としてもよい。
【０１５０】
低温ポリエステル−ＴＧＩＣ装飾材粒子組成物には、各種所望の着色剤および／または添加剤が含まれていてよい。例を挙げれば、低温ポリエステル−ＴＧＩＣ装飾材粒子組成物には、以下の表７に示す成分が含まれていてよい。
【０１５１】
表７  低温硬化ポリエステル−ＴＧＩＣ装飾材粒子の組成
【表７】
2009503125.tif 000013
【０１５２】
ＴＧＩＣの代替となるカルボキシルポリエステル樹脂硬化剤としては、たとえば、プリミド（ＰＲＩＭＩＤ）（登録商標）（イーエムエス−プリミド（ＥＭＳ−Ｐｒｉｍｉｄ）、イーエムエス−ヘミー・アーゲー（ＥＭＳ−Ｃｈｅｍｉｅ  ＡＧ）の一部門）がある。プリミド（ＰＲＩＭＩＤ）（登録商標）は、ベータ−ヒドロキシルアルキルアミド硬化剤である。しかしながら、プリミド（ＰＲＩＭＩＤ）（登録商標）は、ＴＧＩＣ系の化学物質よりは長い硬化時間を必要とし、さらにはプリミド（ＰＲＩＭＩＤ）（登録商標）系のコーティングは、ＴＧＩＣ系のコーティングよりもやや強いオレンジ色を示す可能性がある。プリミド（ＰＲＩＭＩＤ）（登録商標）系の装飾材粒子を使用して、コーティングの厚みが４．０ミルを超えるような場合には、ピンホールおよびブリスターの問題が生じる可能性もある。
【０１５３】
先に述べたように、装飾材粒子を含む装飾材製品には、各種所望の着色剤および／または添加剤が含まれていてもよい。例を挙げれば、装飾材粒子組成物には、たとえば流動添加剤、ガス抜き剤、界面活性剤もしくは湿潤剤、抗酸化剤、熱安定剤、紫外光吸収剤、ワックス、シリコーン添加剤、触媒、質感剤、電荷調節剤、導電剤、加工助剤、充填剤、およびそれらの組合せが含まれていてもよい。
【０１５４】
装飾材粒子組成物を配合する際に流動添加剤を使用して、たとえば、仕上げ硬化させた製品のクレータリング（ｃｒａｔｅｒｉｎｇ）を抑制または防止、および／または流動性およびレベリング性を改良してもよい。例を挙げれば、流動添加剤は低分子量のアクリルポリマーであってよく、それらは液体の形態（たとえば、約１００％の活性物質を含む液体）であっても固体の形態（たとえば、約６５％の活性物質を含む固体）のいずれであってもよい。流動添加剤の例としては、以下のものが挙げられる：アクロナール・４Ｆ（Ａｃｒｏｎａｌ  ４Ｆ）（約１００％活性成分、ビーエーエスエフ（ＢＡＳＦ）製）、ビーワイケー・３６３Ｐ（Ｂｙｋ  ３６３Ｐ）（約６５％活性成分、ビーワイケー−ヘミー（ＢＹＫ−Ｃｈｅｍｉｅ）製）、レジフロー（ＲＥＳＩＦＬＯＷ）（登録商標）Ｐ−６７（エストロン・ケミカル（Ｅｓｔｒｏｎ  Ｃｈｅｍｉｃａｌ）製）、レジフロー（ＲＥＳＩＦＬＯＷ）（登録商標）ＰＦ−６７（約６５％活性成分、エストロン・ケミカル（Ｅｓｔｒｏｎ  Ｃｈｅｍｉｃａｌ）製）、モダフロー（ＭＯＤＡＦＬＯＷ）（商標）３（約６５％活性成分、モンサント（Ｍｏｎｓａｎｔｏ）製）、およびパウダーメイト（ＰＯＷＤＥＲＭＡＴＥ）（商標）４８６ＣＦＬ（約６５％活性成分、トロイ・コーポレーション（Ｔｒｏｙ  Ｃｏｒｐ．）製）。例を挙げれば、流動添加剤は装飾材粒子組成物に、装飾材粒子の全式量当たり約０．３％〜約１％の１００％活性流動添加剤の範囲で添加するのがよい。
【０１５５】
ガス抜き剤を装飾材粒子組成物に添加することによって、たとえば、加熱および／または硬化サイクルの際に組成物中の揮発性物質の揮発を助け、ピンホールの発生（仕上剤と空気との間の表面境界にトラップされた揮発性物質の気泡）を抑制および／または防止することができる。いくつかのガス抜き剤、たとえばベンゾイン（Ｂｅｎｚｏｉｎ）（ベルシコール・ケミカル・コーポレーション（Ｖｅｌｓｉｃｏｌ  Ｃｈｅｍｉｃａｌ  Ｃｏｒｐ．）製）は、硬化プロセスの液相の間に樹脂／硬化剤混合物を溶媒和させることができる。その他のガス抜き剤は界面活性剤状であり、また他のものはワックス状であって、膜の表面の表面張力に影響を及ぼしガス抜きを促進する。例を挙げれば、装飾材粒子組成物には、装飾材粒子の全式量あたり、約０．２％〜約２％の活性ガス抜き剤を含んでいてよい。たとえば、約１３５℃〜約１４９℃の間で硬化可能である装飾材粒子（たとえば、ポリエステル−プリミド（ＰＲＩＭＩＤ）（登録商標）化学物質）には、装飾材粒子の全式量あたり、約１％〜約１．８％のオキシメルト（ＯＸＹＭＥＬＴ）（登録商標）Ａ−２またはＡ−４（エストロン・ケミカル（Ｅｓｔｒｏｎ  Ｃｈｅｍｉｃａｌ）製）と約０．２％のベンゾイン（Ｂｅｎｚｏｉｎ）との組合せが含まれていてよい。
【０１５６】
装飾材製品または装飾材粒子組成物中で使用可能な界面活性剤または湿潤剤は、たとえば、着色剤および／または充填剤の濡れを促進し、および／または仕上げ硬化させた製品の流動性および／またはレベリング性を改良することができる。さらに、界面活性剤または湿潤剤は、硬化反応の際に基材の湿潤化を促進することができ、それによって、接着性および／または耐腐食性を向上させることができる。界面活性剤を添加することによってさらに、硬化した膜の光沢や画像鮮明性も向上させることができる。例を挙げれば、界面活性剤のレベルは、装飾材粒子の全式量あたりの活性物質の０．１％〜約０．５％の範囲とすることができる。界面活性剤または湿潤剤例としては以下のようなものが挙げられる：カチオン性、アニオン性の機能性有機化合物、シラン、およびポリシロキサン、たとえば、ヌオスパース（ＮＵＯＳＰＥＲＳＥ）（商標）６５７（エレメンティス・スペシャルティーズ（Ｅｌｅｍｅｎｔｉｓ  Ｓｐｅｃｉａｌｔｉｅｓ）製）およびサーフィノール（ＳＵＲＦＹＮＯＬ）（商標）１０４Ｓ（エア・プロダクツ・アンド・ケミカルズ・インコーポレーテッド（Ａｉｒ  Ｐｒｏｄｕｃｔｓ  ａｎｄ  Ｃｈｅｍｉｃａｌｓ，Ｉｎｃ．）製）。
【０１５７】
抗酸化剤または熱安定剤を装飾材粒子組成物中で使用して、たとえば、硬化および／または加熱サイクルの際に熱による黄変を禁止または防止してもよい。例を挙げれば、抗酸化剤または熱安定剤は、ホワイト色または比較的薄い色の装飾材粒子組成物の中では、装飾材粒子の全式量あたり活性物質の約０．２％〜約０．５％の量で使用するのがよい。他の着色装飾材粒子において、より多量またはより少量の抗酸化剤または熱安定剤を使用してもよい。抗酸化剤の例としては、イルガノックス（Ｉｒｇａｎｏｘ）１０７６（チバ・スペシャルティ・ケミカルズ・コーポレーション（Ｃｉｂａ  Ｓｐｅｃｉａｌｔｙ  Ｃｈｅｍｉｃａｌｓ  Ｃｏｒｐ．）製）およびイルガノックス（Ｉｒｇａｎｏｘ）Ｂ−２２５（チバ・スペシャルティ・ケミカルズ・コーポレーション（Ｃｉｂａ  Ｓｐｅｃｉａｌｔｙ  Ｃｈｅｍｉｃａｌｓ  Ｃｏｒｐ．）製）が挙げられる。熱安定剤の一例は、サンドスタブ・Ｐ−ＥＰＱ（Ｓａｎｄｏｓｔａｂ  Ｐ−ＥＰＱ）（クラリアント（Ｃｌａｒｉａｎｔ）製）である。
【０１５８】
紫外光吸収剤を装飾材粒子組成物に添加して、たとえば、硬化させた仕上げ製品の紫外線抵抗性（たとえば、耐候性）を向上させてもよい。抗酸化剤および／または熱安定剤と組み合わせて使用することで、紫外線吸収剤の性能をさらに向上させることができる。
【０１５９】
ワックスを装飾材粒子組成物に添加して、たとえば、硬化させた装飾材製品の光沢および／または流動性を調節してもよい。ワックスは、硬化させた装飾材製品に質感を付与するために使用してもよい。さらに、いくつかのワックス添加剤は、硬化させた装飾材製品の損傷および引掻き抵抗性を改良することができる。例を挙げれば、天然産物からのワックスたとえばカルナウバワックス、蜜ろう、炭化水素化合物、ハロゲン化炭化水素、およびＰＴＦＥは、高いパーセントでワックスを含んでいて、装飾材製品および／または装飾材粒子組成物の中で使用することができる。ワックス添加剤の例としては以下のものが挙げられる：ＤＴ３３２９−１（チバ・ガイギー（Ｃｉｂａ  Ｇｅｉｇｙ）製）、カスター・ワックス（Ｃａｓｔｏｒ  Ｗａｘ）、パウダー・テックス・６１（Ｐｏｗｄｅｒ  Ｔｅｘ  ６１）（シャムロック・テクノロジーズ・インコーポレーテッド（Ｓｈａｍｒｏｃｋ  Ｔｅｃｈｎｏｌｏｇｉｅｓ，Ｉｎｃ．））、ランコ（Ｌａｎｃｏ）（登録商標）ＴＦ−１７７８（ノベオン・インコーポレーテッド（Ｎｏｖｅｏｎ  Ｉｎｃ．）から入手可能）、およびランコ（Ｌａｎｃｏ）（登録商標）ＰＰ−１３６２Ｄ（ノベオン・インコーポレーテッド（Ｎｏｖｅｏｎ  Ｉｎｃ．）から入手可能）。
【０１６０】
シリコーン添加剤を装飾材粒子組成物に添加して、たとえば、硬化させた装飾材製品の損傷および引掻き抵抗性を改良してもよい。理論に拘束されることを望むものではないが、シリコーン添加剤は摩擦係数を低下させ、それが２層コートシステムのコーティング間の接着性に影響しているのであろうと考えられる。シリコーン添加剤の例としては、ポリシロキサンおよびシリコーンオイルが挙げられる。
【０１６１】
触媒たとえば２−プロピルイミダゾールを装飾材粒子組成物に添加して、たとえば、硬化速度を加速したり、硬化温度を低下させたり、および／または硬化された製品の物理的および／または化学的性質を改良したりしてもよい。
【０１６２】
質感剤を装飾材粒子組成物に添加して、たとえば、組成物の粘度を改変および／または調節してもよい。
【０１６３】
電荷調節添加剤を装飾材粒子組成物に添加して、たとえば、転写効率を調節してもよい。例を挙げれば、チヌビン（ＴＩＮＵＶＩＮ）（登録商標）１４４（チバ・スペシャルティ・ケミカルズ（Ｃｉｂａ  Ｓｐｅｃｉａｌｔｙ  Ｃｈｅｍｉｃａｌｓ））、チタン酸バリウム、および四級アンモニウム塩がある。
【０１６４】
導電添加剤を装飾材粒子組成物に添加して、たとえば、組成物および／または仕上げ製品中の電荷を消散させてもよい。導電添加剤は、その性質がたとえば、充填剤様、顔料様、あるいはワックス様であってよい。
【０１６５】
加工助剤を装飾材粒子組成物に添加して、たとえば、組成物が容易に加工できるようにしてもよい。加工助剤は、当業者には周知である。
【０１６６】
着色剤を装飾材粒子組成物に、たとえば所望の色を得るために添加してもよい。顔料の例としては、有機および無機顔料たとえば、二酸化チタン、酸化鉄レッド、酸化鉄イエロー、酸化鉄ブラック、加熱安定化酸化鉄、焼成混合金属酸化物、ジアリーリド、縮合ジスアゾ、およびフタロブルーなどが挙げられる。個別に、または装飾材製品および／または装飾材粒子組成物と組み合わせて使用することができる着色剤およびその量の例を、以下の表８に示す。
【０１６７】
表８  顔料
【表８】
2009503125.tif 000014
当業者に公知の多くのその他の有機および無機着色剤を、本明細書に記載の組成物において使用することができる。
【０１６８】
充填剤を装飾材粒子組成物に添加してもよい。充填剤の二つの例を挙げれば、炭酸カルシウムおよび硫酸バリウム（それぞれＣａＣＯ3およびＢａＳＯ4、いずれもフィッシャー・ケミカルズ（Ｆｉｓｈｅｒ  Ｃｈｅｍｉｃａｌｓ）製）である。装飾材製品および／または装飾材粒子組成物に添加された炭酸カルシウム充填剤は、たとえば、光沢や、さらには高濃度で適用された仕上剤の流動性を抑制することができる。ウォラストナイトタイプ（Ｗｏｌｌａｓｔｏｎｉｔｅ−ｔｙｐｅ）の充填剤もまた、装飾材製品および／または装飾材粒子組成物における充填剤として使用することができる。通常１〜１０ミクロンの平均粒径またはミクロンサイズのガラスビーズ大に摩砕された、粉体形態のタルカム、クレー、ドロマイト、およびマグネシウム−アルミニウム−シリケートもまた充填剤として使用し、腐食抵抗性、光沢調節、および／または膜の質感等の特異的な性質を得ることができる。
【０１６９】
例を挙げれば、装飾材製品を表面に適用することで、装飾材製品を硬化させたときに約０．００４ミル〜約２．２ミル（約０．０１ミクロン〜約５６ミクロン）の膜の厚みが得られる。
【０１７０】
低温硬化エポキシ化学物質、低温硬化エポキシ−ポリエステルハイブリッド化学物質、低温硬化ポリエステル−ＴＧＩＣ化学物質を包含しているそれ等の装飾材粒子配合物は、以下に示す一般的な加工手順に従って調製することができる。
【０１７１】
配合成分は、ローインテンシティ・タンブルミキシングによるか、あるいは５０〜１，０００ｒｐｍで回転するブレードを有する、垂直または水平の混合シャフトを有するミキサー中によるハイインテンシティ・ドライブレンディングによるかのいずれかで、ドライブレンドする。配合物は、たとえば約５〜約２０分間でローインテンシティ・タンブリングミキシングするか、あるいはたとえば約１〜約５分間でハイインテンシティ・ドライミキシングする。ミキシングによって活性化学成分が均質化され、不活性成分が分散されることで、色の一致性が向上し、適用された膜に突起が形成されることを避けることができる。バッチサイズは、クォートサイズからキロリットルサイズまで変えられる。ドライブレンディングの後、混合物の温度を約４０℃以下に維持して、塊状化や溶融を防止する。
【０１７２】
ドライミキシングの後、混合物を分単位から時間単位で押出し加工する。往復動のスクリューシャフトを有する単軸スクリュー押出機（コニーダーとも呼ばれる）、および共回転スクリューシャフトを有する２軸スクリュー押出機が好適な押出機であるが、プラネタリー押出機、異方向回転２軸スクリュー押出機、あるいは単軸スクリュー押出機などもある。押出機のサイズの例を挙げれば、１０〜３０ｍｍのスクリュー直径と１〜５ｋｇ／時間の理論吐出量を有する卓上実験室モデルから、３０から３００ｍｍ超のスクリュー直径と、１００ｋｇ〜２，０００ｋｇ／時間超の理論吐出量を有する生産モデルまである。
【０１７３】
加工のための押出機は、押出機のバレルの外側に位置するジャケットで、水、オイルまたは伝熱を用いて加熱することができる。押出機のバレルの加工温度は、約７０℃〜約１２５℃の範囲でよいが、用途によっては所望の性質を得るためにこの範囲から外れた温度を使用してもよい。粉体加工に用いられるある種の押出機のバレルヒーターは分割されていてもよく、その場合、押出機のプレミックス取り入れゾーンは、低温または約４０℃〜約５０℃の最低限に加熱のもとで運転してよい。押出機およびスクリューの設計に依存するが、反応性の高い、低温硬化粉体コーティング配合物を加工するには、バレルを約１００℃±１５℃に加熱すれば充分である。スクリューは、プレミックス取り入れ領域ではらせん状部分を有し、押出し物を分散、溶融混合するところでは、「へら（ｐａｄｄｌｅ）」部分を有するのがよい。押出機内部における押出物の滞留時間は、典型的には、約６０秒を超えないようにする。粉体コーティングを加工するために使用される生産用の押出機は、約５０〜約７５０ｒｐｍの間のスクリュー速度で運転する。スクリュー速度と押出機のバレル温度は、約５０％〜約９０％の間のトルクが得られるように選択する。押出物の温度は、押出機のバレルの加熱と回転しているスクリューからの摩擦熱とによって、約１００℃〜約１２５℃の範囲となる。押出機から押出された押出物はすぐに冷却され、さらなる加工のためにその材料を固化させると同時に、化学反応を停止させる。押出物を、約１．５〜約３ｍｍの間隔に設定した異方向回転冷却ロールの中に重力フィードする。得られた押出物のシートを冷却ベルトに載せてフレーカーまたはクラッシャーユニットへ送り、そこでシートを破砕して約１インチ正方より小さいサイズのフレークとする。冷却ベルトの温度は、加工の間約５℃〜約３５℃に維持する。得られたフレークを、空気分級ミル（ＡＣＭ）、サイクロン、および篩を用いて粉砕および特性測定を行い、粒径分布および平均粒径を求める。例を挙げれば、ある装飾材粒子の粒径の分布では、９０容積％以上の粒子が、約１００ミクロン未満、または約２５ミクロン未満、または約１０ミクロン未満、または約０．１〜約５０ミクロン、または約１〜約２０ミクロン、または約３〜約１０ミクロン、または約７５０ｎｍより大〜約１００ミクロンの範囲であるか、または所望の適用に依存してそれらよりも大きな粒径または小さな粒径を有する。異なった配合または色を加工した後は、すべての装置を清浄にし、化合物または色の相互汚染を防ぐ。
【０１７４】
乳化された装飾材製品は、以下の一般的な加工手順に従って調製することができる。１ガロンのガラス容器の中で、まず乳化剤を粉体たとえばナチュラ（ＮＡＴＵＲＡ）（商標）トナーおよび／または装飾材粒子に添加し、混合して、粉体が完全に乳化剤でコーティングされるようにする。次いで水をその粉体と乳化剤の混合物に加え、アイカ−ベルケ・オイロスター（ＩＫＡ−Ｗｅｒｋｅ  Ｅｕｒｏｓｔａｒ）パワーベーシックミキサーを使用し、約７５０ｒｐｍの速度で約４時間かけてブレンドする。必要に応じ、装飾材製品を調製している間のいずれの時点かにおいて追加の添加剤を加えてもよい。４時間のブレンド時間の後、その混合物を室温で、マグネチックスターラー／加熱プレート（フィッシャー・サイエンティフィック（Ｆｉｓｈｅｒ  Ｓｃｉｅｎｔｉｆｉｃ）から入手可能なアイソテンプ（Ｉｓｏｔｅｍｐ）＃４０９Ｎ００６３）の上でさらに２４時間、２インチのマグネチックスターラーバーを１００ｒｐｍで用いて連続的に混合する。例を挙げれば、乳化された装飾材製品組成物には、以下の表９に示す成分が含まれていてよい。
【０１７５】
表９  乳化された装飾材製品の組成
【表９】
2009503125.tif 000015
【０１７６】
以下の実施例によって本発明の開示をさらに詳しく説明するが、それらの実施例はいかなる点においても限定を示すものと受け取ってはならない。特に断らない限り、それらの実施例において表されるパーセントは、所定の組成物の全重量を基準にした重量パーセントである。
【実施例】
【０１７７】
実施例１〜２４の装飾材粒子組成物は、上述の一般的な加工手順を用い、構成成分を１９ｍｍのエーピーブイ（ＡＰＶ）実験室用２軸スクリュー押出機（型番ＭＰ１９ＴＣ−２５、ベーカー・パーキンス（Ｂａｋｅｒ  Ｐｅｒｋｉｎｓ）製）を用いてブレンド（混合）および加工して調製した。この押出機は同方向回転スクリューを有し、バレル温度が１００℃、スクリュー速度が４００ｒｐｍ、そしてトルクが５０％〜９０％であった。押出し物を冷却ロール上で冷却すると、厚みが３／３２インチ（約３ｍｍ）の固形の押出し物シートが得られた。そのシートを破砕して、大きさが１平方インチ（６．４５ｃｍ2）より小さいフレークとした。そのフレークを空冷ジェットミルで摩砕し、分級して粒径範囲約０ミクロン〜約２０ミクロンとした。実施例２５〜２８の装飾材製品は、上述の一般的な加工手順を用い、装飾材粒子またはトナーと乳化剤とを、その装飾材粒子またはトナーが１種または複数の乳化剤によってコーティングされるまでの間混合して調製した。次いで水を加え、上述のようにして完全に混合した。
【０１７８】
表１０〜２５の組成物において、商標ククド（ＫＵＫＤＯ）（登録商標）ＫＤ−２４２Ｇ（ククド・ケミカル・カンパニー・リミテッド（Ｋｕｋｄｏ  Ｃｈｅｍｉｃａｌ  Ｃｏ．，ＬＴＤ）製）は、エポキシ当量が約７００ｇ／ｅｑのタイプ３ビスフェノール−Ａエポキシ樹脂である。表１０〜１７の組成物において、ハンツマン・ハードナー（Ｈｕｎｔｓｍａｎ  Ｈａｒｄｅｎｅｒ）ＸＢ３０８６（ハンツマン・アドバンスト・マテリアルズ（Ｈｕｎｔｓｍａｎ  Ａｄｖａｎｃｅｄ  Ｍａｔｅｒｉａｌｓ）製）は、特許権で保護されているフェノール系硬化剤であって、フェノール、４，４’−（１−メチルエチリデン）ビス−、２，２’−［（１−メチルエチリデン）ビス（４，１−フェニレンオキシメチレン）］ビス［オキシラン］とのポリマー（一般に、エポキシ樹脂とビスフェノールＡとのポリマーと表現される）、社外秘の促進剤、およびフェノール、４，４’−（１−メチルエチリデン）ビス−（一般的にはビスフェノールＡと呼ばれる）を含んでいる。表１８〜２５の組成物において、アクチロン（Ａｃｔｉｒｏｎ）ＮＸＪ−６０（アドバンスト・テクノロジー・アンド・インダストリアル・カンパニー（Ａｄｖａｎｃｅｄ  Ｔｅｃｈｎｏｌｏｇｙ  ＆  Ｉｎｄｕｓｔｒｉａｌ  Ｃｏ．）製）は、２−プロピルイミダゾール触媒である。表１０〜１３、１８〜２１、および２６〜２９の組成物において、商標タイ−ピュア（ＴＩ−ＰＵＲＥ）（登録商標）ＴｉＯ2Ｒ−９６０（イー・アイ・デュポン・ドゥ・ヌムール・アンド・カンパニー（Ｅ．Ｉ．  ｄｕ  Ｐｏｎｔ  ｄｅ  Ｎｅｍｏｕｒｓ  ａｎｄ  Ｃｏｍｐａｎｙ）製）は、酸化チタンホワイト顔料である。表１１〜１２、１４〜１５、１９〜２０、２２〜２３、２７、および３０〜３１の組成物において、Ｙ１０Ｍ（ＣＡＳ番号５１２７４−００−１、エービーシーアール（ＡＢＣＲ）製）は、酸化鉄イエロー顔料である。表１１、１９、および２７〜２９の組成物において、２７４−００３３（ＣＡＳ番号５４６８−７５−７、エービーシーアール（ＡＢＣＲ）製）は、２，２’−（（３，３’−ジクロロ（１，１’−ビフェニル）−４，４’−ジイル）ビス（アゾ））ビス（Ｎ−（２−Ｍ−エヒルフェニル）−３−オキソブチルアミド）の化学式を有するイエロー顔料である。表１１、１９、および２７の組成物において、ＨＲ−７０イエロー（クラリアント（Ｃｌａｒｉａｎｔ）製）は、イエロー有機顔料である。表２６〜３３の組成物において、商標ルコート（ＲＵＣＯＴＥ）（登録商標）９２１ポリエステル（バイエル・マテリアル・サイエンス，エルエルシー（Ｂａｙｅｒ  Ｍａｔｅｒｉａｌ  Ｓｃｉｅｎｃｅ，ＬＬＣ）製）は、酸価が３８ｍｇＫＯＨ／ｇ、ヒドロキシル価が６ｍｇＫＯＨ／ｇ、ＩＣＩ・コーン・アンド・プレート粘度（２００℃）が１８００ｃＰｓ、Ｔｇが６０℃の、低粘度カルボキシル官能性ポリエステルである。
【０１７９】
実施例１：ホワイト色低温硬化エポキシ装飾材粒子の調製
【０１８０】
下記の表１０に示す組成を有するホワイト色の低温硬化エポキシベースの装飾材粒子を、先に述べたのと同様にして調製した。
【０１８１】
表１０  ホワイト色低温硬化エポキシ装飾材粒子の組成
【表１０】
2009503125.tif 000016
【０１８２】
実施例２：イエロー色低温硬化エポキシ装飾材粒子の調製
【０１８３】
下記の表１１に示す組成を有するイエロー色の低温硬化エポキシベースの装飾材粒子を、先に述べたのと同様にして調製した。
【０１８４】
表１１  イエロー色低温硬化エポキシ装飾材粒子の組成
【表１１】
2009503125.tif 000017
【０１８５】
実施例３：レッド色低温硬化エポキシ装飾材粒子の調製
【０１８６】
下記の表１２に示す組成を有するレッド色の低温硬化エポキシベースの装飾材粒子を、先に述べたのと同様にして調製した。
【０１８７】
表１２  レッド色低温硬化エポキシ装飾材粒子の組成
【表１２】
2009503125.tif 000018
【０１８８】
実施例４：ブルー色低温硬化エポキシ装飾材粒子の調製
【０１８９】
下記の表１３に示す組成を有するブルー色の低温硬化エポキシベースの装飾材粒子を、先に述べたのと同様にして調製した。
【０１９０】
表１３  ブルー色低温硬化エポキシ装飾材粒子の組成
【表１３】
2009503125.tif 000019
【０１９１】
実施例５：ブラウン色低温硬化エポキシ装飾材粒子の調製
【０１９２】
下記の表１４に示す組成を有するブラウン色の低温硬化エポキシベースの装飾材粒子を、先に述べたのと同様にして調製した。
【０１９３】
表１４  ブラウン色低温硬化エポキシ装飾材粒子の組成
【表１４】
2009503125.tif 000020
【０１９４】
実施例６：酸化鉄イエロー色低温硬化エポキシ装飾材粒子の調製
【０１９５】
下記の表１５に示す組成を有する酸化鉄イエロー色の低温硬化エポキシベースの装飾材粒子を、先に述べたのと同様にして調製した。
【０１９６】
表１５  酸化鉄イエロー色低温硬化エポキシ装飾材粒子の組成
【表１５】
2009503125.tif 000021
【０１９７】
実施例７：酸化鉄レッド色低温硬化エポキシ装飾材粒子の調製
【０１９８】
下記の表１６に示す組成を有する酸化鉄レッド色の低温硬化エポキシベースの装飾材粒子を、先に述べたのと同様にして調製した。
【０１９９】
表１６  酸化鉄レッド色低温硬化エポキシ装飾材粒子の組成
【表１６】
2009503125.tif 000022
【０２００】
実施例８：ウルトラマリンブルー色低温硬化エポキシ装飾材粒子の調製
【０２０１】
下記の表１７に示す組成を有するウルトラマリンブルー色の低温硬化エポキシベースの装飾材粒子を、先に述べたのと同様にして調製した。
【０２０２】
表１７  ウルトラマリンブルー色低温硬化エポキシ装飾材粒子の組成
【表１７】
2009503125.tif 000023
【０２０３】
実施例９：ホワイト色低温硬化エポキシ−ポリエステルハイブリッド装飾材粒子の調製
【０２０４】
下記の表１８に示す組成を有するホワイト色の低温硬化エポキシポリエステルハイブリッド装飾材粒子を、先に述べたのと同様にして調製した。
【０２０５】
表１８  ホワイト色低温硬化エポキシポリエステルハイブリッド装飾材粒子の組成
【表１８】
2009503125.tif 000024
【０２０６】
実施例１０：イエロー色低温硬化エポキシ−ポリエステルハイブリッド装飾材粒子の調製
【０２０７】
下記の表１９に示す組成を有するイエロー色の低温硬化エポキシポリエステルハイブリッド装飾材粒子を、先に述べたのと同様にして調製した。
【０２０８】
表１９  イエロー色低温硬化エポキシポリエステルハイブリッド装飾材粒子の組成
【表１９】
2009503125.tif 000025
【０２０９】
実施例１１：レッド色低温硬化エポキシ−ポリエステルハイブリッド装飾材粒子の調製
【０２１０】
下記の表２０に示す組成を有するレッド色の低温硬化エポキシポリエステルハイブリッド装飾材粒子を、先に述べたのと同様にして調製した。
【０２１１】
表２０  レッド色低温硬化エポキシ−ポリエステルハイブリッド装飾材粒子の組成
【表２０】
2009503125.tif 000026
【０２１２】
実施例１２：ブルー色低温硬化エポキシ−ポリエステルハイブリッド装飾材粒子の調製
【０２１３】
下記の表２１に示す組成を有するブルー色の低温硬化エポキシポリエステルハイブリッド装飾材粒子を、先に述べたのと同様にして調製した。
【０２１４】
表２１  ブルー色低温硬化エポキシポリエステルハイブリッド装飾材粒子の組成
【表２１】
2009503125.tif 000027
【０２１５】
実施例１３：ブラウン色低温硬化エポキシ−ポリエステルハイブリッド装飾材粒子の調製
【０２１６】
下記の表２２に示す組成を有するブラウン色の低温硬化エポキシポリエステルハイブリッド装飾材粒子を、先に述べたのと同様にして調製した。
【０２１７】
表２２  ブラウン色低温硬化エポキシポリエステルハイブリッド装飾材粒子の組成
【表２２】
2009503125.tif 000028
【０２１８】
実施例１４：酸化鉄イエロー色低温硬化エポキシ−ポリエステルハイブリッド装飾材粒子の調製
【０２１９】
下記の表２３に示す組成を有する酸化鉄イエロー色の低温硬化エポキシ−ポリエステルハイブリッド装飾材粒子を、先に述べたのと同様にして調製した。
【０２２０】
表２３  酸化鉄イエロー色低温硬化エポキシ−ポリエステルハイブリッド装飾材粒子の組成
【表２３】
2009503125.tif 000029
【０２２１】
実施例１５：酸化鉄レッド色低温硬化エポキシ−ポリエステルハイブリッド装飾材粒子の調製
【０２２２】
下記の表２４に示す組成を有する酸化鉄レッド色の低温硬化エポキシ−ポリエステルハイブリッド装飾材粒子を、先に述べたのと同様にして調製した。
【０２２３】
表２４  酸化鉄レッド色低温硬化エポキシ−ポリエステルハイブリッド装飾材粒子の組成
【表２４】
2009503125.tif 000030
【０２２４】
実施例１６：ウルトラマリンブルー色低温硬化エポキシ−ポリエステルハイブリッド装飾材粒子の調製
【０２２５】
下記の表２５に示す組成を有するウルトラマリンブルー色の低温硬化エポキシ−ポリエステルハイブリッド装飾材粒子を、先に述べたのと同様にして調製した。
【０２２６】
表２５  ウルトラマリンブルー色低温硬化エポキシ−ポリエステルハイブリッド装飾材粒子の組成
【表２５】
2009503125.tif 000031
【０２２７】
実施例１７：ホワイト色低温硬化ポリエステル−ＴＧＩＣ装飾材粒子の調製
【０２２８】
下記の表２６に示す組成を有するホワイト色の低温硬化ポリエステル−ＴＧＩＣ装飾材粒子を、先に述べたのと同様にして調製した。
【０２２９】
表２６  ホワイト色低温硬化ポリエステル−ＴＧＩＣ装飾材粒子の組成
【表２６】
2009503125.tif 000032
【０２３０】
実施例１８：イエロー色低温硬化ポリエステル−ＴＧＩＣ装飾材粒子の調製
【０２３１】
下記の表２７に示す組成を有するイエロー色の低温硬化ポリエステル−ＴＧＩＣ装飾材粒子を、先に述べたのと同様にして調製した。
【０２３２】
表２７  イエロー色低温硬化ポリエステル−ＴＧＩＣ装飾材粒子の組成
【表２７】
2009503125.tif 000033
【０２３３】
実施例１９：レッド色低温硬化ポリエステル−ＴＧＩＣ装飾材粒子の調製
【０２３４】
下記の表２８に示す組成を有するレッド色の低温硬化ポリエステル−ＴＧＩＣ装飾材粒子を、先に述べたのと同様にして調製した。
【０２３５】
表２８  レッド色低温硬化ポリエステル−ＴＧＩＣ装飾材粒子の組成
【表２８】
2009503125.tif 000034
【０２３６】
実施例２０：ブルー色低温硬化ポリエステル−ＴＧＩＣ装飾材粒子の調製
【０２３７】
下記の表２９に示す組成を有するブルー色の低温硬化ポリエステル−ＴＧＩＣ装飾材粒子を、先に述べたのと同様にして調製した。
【０２３８】
表２９  ブルー色低温硬化ポリエステル−ＴＧＩＣ装飾材粒子の組成
【表２９】
2009503125.tif 000035
【０２３９】
実施例２１：ブラウン色低温硬化ポリエステル−ＴＧＩＣ装飾材粒子の調製
【０２４０】
下記の表３０に示す組成を有するブラウン色の低温硬化ポリエステル−ＴＧＩＣ装飾材粒子を、先に述べたのと同様にして調製した。
【０２４１】
表３０  ブラウン色低温硬化ポリエステル−ＴＧＩＣ装飾材粒子の組成
【表３０】
2009503125.tif 000036
【０２４２】
実施例２２：酸化鉄イエロー色低温硬化ポリエステル−ＴＧＩＣ装飾材粒子の調製
【０２４３】
下記の表３１に示す組成を有する酸化鉄イエロー色の低温硬化ポリエステル−ＴＧＩＣ装飾材粒子を、先に述べたのと同様にして調製した。
【０２４４】
表３１  酸化鉄イエロー色低温硬化ポリエステル−ＴＧＩＣ装飾材粒子の組成
【表３１】
2009503125.tif 000037
【０２４５】
実施例２３：酸化鉄レッド色低温硬化ポリエステル−ＴＧＩＣ装飾材粒子の調製
【０２４６】
下記の表３２に示す組成を有する酸化鉄レッド色の低温硬化ポリエステル−ＴＧＩＣ装飾材粒子を、先に述べたのと同様にして調製した。
【０２４７】
表３２  酸化鉄レッド色低温硬化ポリエステル−ＴＧＩＣ装飾材粒子の組成
【表３２】
2009503125.tif 000038
【０２４８】
実施例２４：ウルトラマリンブルー色低温硬化ポリエステル−ＴＧＩＣ装飾材粒子の調製
【０２４９】
下記の表３３に示す組成を有するウルトラマリンブルー色の低温硬化ポリエステル−ＴＧＩＣ装飾材粒子を、先に述べたのと同様にして調製した。
【０２５０】
表３３  ウルトラマリンブルー色低温硬化ポリエステル−ＴＧＩＣ装飾材粒子の組成
【表３３】
2009503125.tif 000039
【０２５１】
実施例２５：ブルー色低温硬化エポキシ装飾材製品の調製
【０２５２】
下記の表３４に示す組成を有するブルー色の低温硬化エポキシベース装飾材製品を、先に述べたのと同様にして調製した。
【０２５３】
表３４  ブルー色低温硬化エポキシベース装飾材製品の組成
【表３４】
2009503125.tif 000040
【０２５４】
実施例２６：ブルー色低温硬化エポキシ−ポリエステルハイブリッド装飾材製品の調製
【０２５５】
下記の表３５に示す組成を有するブルー色の低温硬化エポキシ−ポリエステルハイブリッド装飾材製品を、先に述べたのと同様にして調製した。
【０２５６】
表３５  ブルー色低温硬化エポキシ−ポリエステルハイブリッド装飾材製品の組成
【表３５】
2009503125.tif 000041
【０２５７】
実施例２７：ブルー色低温硬化ポリエステル−ＴＧＩＣ装飾材製品の調製
【０２５８】
下記の表３６に示す組成を有するブルー色の低温硬化ポリエステル−ＴＧＩＣ装飾材製品を、先に述べたのと同様にして調製した。
【０２５９】
表３６  ブルー色低温硬化ポリエステル−ＴＧＩＣ装飾材製品の組成
【表３６】
2009503125.tif 000042
【０２６０】
実施例２８：ブルー色低温硬化ナチュラ（ＮＡＴＵＲＡ）（登録商標）ベースの装飾材製品の調製
【０２６１】
下記の表３７に示す組成を有するブルー色の低温硬化ナチュラ（ＮＡＴＵＲＡ）（登録商標）ベースの装飾材製品を、先に述べたのと同様にして調製した。ソウグラス・テクノロジーズ・インコーポレーテッド（Ｓａｗｇｒａｓｓ  Ｔｅｃｈｎｏｌｏｇｉｅｓ，Ｉｎｃ．）からのブルー色の（シアン）ナチュラ（ＮＡＴＵＲＡ）（登録商標）トナーおよび透明なナチュラ（ＮＡＴＵＲＡ）（登録商標）トナーは、エーシーピー・テクノロジーズ（ＡＣＰ  Ｔｅｃｈｎｏｌｏｇｉｅｓ）から購入した（それぞれ識別番号１２７および１３１）。
【０２６２】
表３７  ブルー色低温硬化ナチュラ（ＮＡＴＵＲＡ）（登録商標）ベース装飾材製品の組成
【表３７】
2009503125.tif 000043
【０２６３】
実施例２９：軟質表面の上への実施例２５〜２８の装飾材製品の適用、貼付、取消可能性、および耐久性
【０２６４】
本発明に開示の装飾材製品について、ナイロン試験カーペットへの適用、貼付工程の前のナイロン試験カーペットからの除去（取消可能性）、エネルギー源として熱を使用したナイロン試験カーペットへの貼付、およびナイロン試験カーペットに貼付後の耐久性についての性能を試験した。
【０２６５】
実施例２５〜２８の４種の個々の装飾材製品を、完全に混合し、個々に６０ミクロン粒径吐出のフィンガーポンプファインミストスプレーヤを取り付けた８オンスのＰＥＴボトル（Ｎ２８６２５２４４１０ＷＨＴ３、ボトルネック２４／４１０；イーボトルズ．コム・インコーポレーテッド（ｅｂｏｔｔｌｅｓ．ｃｏｍ  Ｉｎｃ．）から入手可能）の中に入れた。４枚の２フィート×２フィートのナイロン試験カーペットの試験片を、ビッセル・ホームケア・インコーポレーテッド（Ｂｉｓｓｅｌｌ  Ｈｏｍｅｃａｒｅ，Ｉｎｃ．）製のビッセル（Ｂｉｓｓｅｌｌ）クリーンビュー（ＣＬＥＡＮＶＩＥＷ）（登録商標）ＩＩ真空掃除機を用いて掃除し、わた状繊維および汚れを取り除いた。使用したナイロン試験カーペットの仕様を表３８に示す。
【０２６６】
表３８  ナイロン試験カーペットおよびポリエステル試験カーペットの仕様
【表３８】
2009503125.tif 000044
【０２６７】
ナイロン試験カーペットの４つの試験片のそれぞれについて、それぞれの装飾材製品を適用した３カ所のスポットのそれぞれのベースラインカラーを、ΔＥ（変色）を記録するためにその設定を「Ｌ−ａ−ｂ」セッティングとした、ミノルタ・モデルＮｏ．ＣＲ−３１０（Ｍｉｎｏｌｔａ  Ｍｏｄｅｌ  Ｎｏ．ＣＲ−３１０）彩度計（ｃｈｒｏｍａ  ｍｅｔｅｒ）と組み合わせたミノルタ・データ・プロセッサ・モデル・Ｎｏ．ＤＰ−３０１（Ｍｉｎｏｌｔａ  ｄａｔａ  ｐｒｏｃｅｓｓｏｒ  Ｍｏｄｅｌ  Ｎｏ．ＤＰ−３０１）のような色彩計（ｃｏｌｏｒｉｍｅｔｅｒ）（いずれも、コニカ・ミノルタ・センシング・アメリカズ・インコーポレーテッド（Ｋｏｎｉｃａ  Ｍｉｎｏｌｔａ  Ｓｅｎｓｉｎｇ  Ａｍｅｒｉｃａｓ，Ｉｎｃ．）製）を使用して測定し、製造業者の取扱説明書に従って較正した。
【０２６８】
実施例２５〜２８の４種の装飾材製品のそれぞれについて、別個に以下の試験を実施した。装飾材製品の適用前に、ナイロンメッシュバッキングを有する、キンバリー−クラーク・コーポレーション（Ｋｉｍｂｅｒｌｙ−Ｃｌａｒｋ  Ｃｏｒｐ．）から入手可能の使い捨ての吸収剤物質から製造されたステンシルを、そのナイロン試験カーペットサンプルの表面の中央に置いた。次いで、そのナイロン試験カーペットから８〜１０インチの距離をおき、そのナイロン試験カーペットの上表面を飽和させるような割合で、フィンガースプレーヤからの穏やかなミストとして、そのナイロン試験カーペットに装飾材製品を適用した。適用された装飾材製品はナイロン試験カーペットの上で、周囲温度および湿度のもとで一夜放置して乾燥させた。乾燥後、適用された装飾材製品パターンの半分を、ホースアタッチメント（直径１−１／４インチ×４フィート）付きのショップ−バック（Ｓｈｏｐ−Ｖａｃ）（登録商標）１×１（登録商標）ウェット／ドライ真空掃除機を使用して、そのナイロン試験カーペットから除去した。ここでの真空特性は、１ピーク馬力、空気流量１１５立方フィート／分、密閉圧力５２インチであり、電気的な定格は、１２０Ｖ、６０Ｈｚ、５．５Ａであった。パターンは一つの方向に２０回吸引され、次いで同一の領域について、逆の方向に２０回吸引された。その後、ミノルタ（Ｍｉｎｏｌｔａ）データプロセッサおよびミノルタ（Ｍｉｎｏｌｔａ）彩度計を使用して、ナイロン試験カーペットの吸引された領域について、Ｌ−ａ−ｂの測定を行った。
【０２６９】
次いで、吸引されなかった装飾材製品パターンを、吸収性紙タオル（キンバリー−クラーク・コーポレーション（Ｋｉｍｂｅｒｌｙ−Ｃｌａｒｋ  Ｃｏｒｐ．）製のワイプ・オール（ＷＹＰＡＬＬ）（登録商標）Ｘ６０強化ワイプ）をその上に置き、設定を最高設定値（綿）とした家庭用アイロン（ハミルトン−ビーチ（Ｈａｍｉｌｔｏｎ−Ｂｅａｃｈ）モデル＃１４３４０）を用いて加熱することによりナイロン試験カーペットに貼付した。吸収性紙タオルを通して、装飾材製品の１平方フィートあたり２．５分かけて円運動の形で熱を付与した。次いで、紙タオルをナイロン試験カーペットから剥がし、上述のミノルタ（Ｍｉｎｏｌｔａ）データプロセッサおよびミノルタ（Ｍｉｎｏｌｔａ）彩度計を使用して、貼付された装飾材製品パターン上でＬ−ａ−ｂ値を測定した。
【０２７０】
ナイロン試験カーペットの上に貼り付けられた装飾材製品の回復性を調べるために、貼り付けられた装飾材製品の半分に、ホースアタッチメント付きのショップ−バック（Ｓｈｏｐ−Ｖａｃ）（登録商標）１×１（登録商標）ウェット／ドライ真空掃除機を用い、（前後運動を用いて）２０回吸引した。吸引および貼付された領域と、貼付されただけの（吸引されなかった）領域とを対比させたＬ−ａ−ｂ値を、上述のようなミノルタ（Ｍｉｎｏｌｔａ）彩度計と組み合わせたミノルタ（Ｍｉｎｏｌｔａ）データプロセッサを使用して測定した。
【０２７１】
実施例２５〜２８の装飾材製品の取消可能性、貼付、および耐久性を以下の表３９〜４２に示す。
【０２７２】
表３９  実施例２５のブルー色低温硬化エポキシ装飾材製品の取消可能性、貼付、および耐久性
【表３９】
2009503125.tif 000045
【０２７３】
表４０  実施例２６のブルー色低温硬化エポキシ−ポリエステルハイブリッド装飾材製品の取消可能性、貼付、および耐久性
【表４０】
2009503125.tif 000046
【０２７４】
表４１  実施例２７のブルー色低温硬化ポリエステル−ＴＧＩＣ装飾材製品の取消可能性、貼付、および耐久性
【表４１】
2009503125.tif 000047
【０２７５】
表４２  実施例２８のブルー色低温硬化ＮＡＴＵＲＡ（登録商標）ベース装飾材製品の取消可能性、貼付、および耐久性
【表４２】
2009503125.tif 000048
【０２７６】
実施例３０：表面基材のガラス転移温度（Ｔｇ）および溶融温度（Ｔｍ）の測定
【０２７７】
表面基材のＴｇおよびＴｍは、モデルＱ１００示差走査熱量計（ティーエー・インストラメンツ・インコーポレーテッド（ＴＡ  Ｉｎｓｔｒｕｍｅｎｔｓ  Ｉｎｃ．））を用い、加熱速度２０℃／分で測定した。具体的には、この方法で、表３８のナイロンカーペットは４０〜４５℃のＴｇおよび２５７℃のＴｍを有すると測定された。さらに、表３８のポリエステルカーペットは１４０〜l５０℃のＴｇおよび２４７℃のＴｍを有すると測定された。
【産業上の利用可能性】
【０２７８】
本明細書に開示された方法によって、表面、さらに詳しくは軟質表面たとえば、カーペット、敷物、ドラペリー、カーテン、椅子張り地などに適用されるべき装飾材製品を適用することが可能となる。軟質表面に対してその装飾材製品を適用することによって、その軟質表面から受ける美観が向上し、交換が必要となるまでの軟質表面の使用寿命を延長することができる。
【０２７９】
本明細書の開示は、当業者が本開示を作成、使用できるようにするために説明の形で提供されており、使用されている用語も、限定のためというよりは、説明という性質となるよう意図したものである。本開示は、具体的に開示されたものとは異なった方法で実施することが可能であり、上述の教示から可能であり、当業者にとって把握することが可能な、本発明の開示のすべての修正、等価物、および変更は、特許請求項の範囲内に明らかに含まれるということは理解されたい。本明細書の中に引用された、すべての特許、特許出願公開、およびその他の参考文献は、そのすべてを、参考として引用し本明細書に組み入れたものとする。
【図面の簡単な説明】
【０２８０】
【図１】表面に装飾材製品を適用する一つの可能な方法の説明図である。
【図２】表面上に適用された装飾材粒子の顕微鏡写真である。
【図３】表面に装飾材製品を貼り付ける一つの可能な方法の説明図である。
【図４】表面に貼付された装飾材製品の顕微鏡写真である。
【図５】一つの実施態様による、支持層を含む複数の層を組み込んだデザイン用具の斜方投影図である。
【図６】デザイン用具を示した図５の線６−６に沿った切断面の概観図である。
【図７】一つの実施態様による、周縁デザイン（ｐｅｒｉｐｈｅｒａｌ  ｄｅｓｉｇｎ）と切り抜き部分とを有するデザイン用具の平面図である。
【図８】一つの実施態様による、表面上のデザイン用具の位置決めをさせるための方法において使用することが可能なペグ（ｐｅｇ）の斜視図である。
【図９】一つの実施態様による、表面上にペグを正しい位置に置くのに使用される配置ツールの斜視図である。
【図１０】一つの実施態様による、表面上に配列されたペグの斜視図である。
【図１１】一つの実施態様による、表面上に配列された第二のペグと接合するステンシル搭載ペグの部分破断図である。
【図１２】カーペットにデザインを適用する方法を説明する流れ図である。
【図１３】図１２の方法と共に使用するためのデザイン用具の平面図である。
【図１３Ａ】図１３のデザイン用具の下側平面図である。
【図１４】デザイン用具の別な実施態様を示す断面図である。
【図１５】デザイン用具の別な実施態様を示す図１３の線１５−１５に沿った切断面の概観図である。
【図１６】図１２の方法に使用するための、その上にカラーコーディングストリップ（ｃｏｌｏｒ−ｃｏｄｉｎｇ  ｓｔｒｉｐ）を有する、縁部デザイン用具の斜視図である。
【図１７】図１２の方法に使用するための、その上にカラーコーティングストリップを有する、角部デザイン用具の斜視図である。
【図１８】図１２の方法に使用するための、その上にカラーコーディングストリップを有する、第一端部デザイン用具の斜視図である。
【図１９】図１２の方法に使用するための、その上にカラーコーディングストリップを有する、第二端部デザイン用具の斜視図である。
【図２０】説明書セットに従った、図１７の角部デザイン用具の配置の平面図である。
【図２１】説明書セットに従った、図１６の第一および第二の縁部デザイン用具の配置の平面図である。
【図２２】説明書セットに従った、図１８および１９の第一および第二の末端デザイン用具の各々の配置の平面図である。
【図２３】図２０〜２２に開示されたデザイン用具の配置に従って、カーペットに貼付された装飾材製品の平面図である。
【図２４】図１２の方法に従った、１種または複数のデザイン用具とともに使用するための格子パターンである。
【図２５】一つの実施態様に従った、消費者補助具の例示である。
【図１】
2009503125.tif 000049
【図２】
2009503125.tif 000050
【図３】
2009503125.tif 000051
【図４】
2009503125.tif 000052
【図５】
2009503125.tif 000053
【図６】
2009503125.tif 000054
【図７】
2009503125.tif 000055
【図８】
2009503125.tif 000056
【図９】
2009503125.tif 000057
【図１０】
2009503125.tif 000058
【図１１】
2009503125.tif 000059
【図１２】
2009503125.tif 000060
【図１３】
2009503125.tif 000061
【図１３Ａ】
2009503125.tif 000062
【図１４】
2009503125.tif 000063
【図１５】
2009503125.tif 000064
【図１６】
2009503125.tif 000065
【図１７】
2009503125.tif 000066
【図１８】
2009503125.tif 000067
【図１９】
2009503125.tif 000068
【図２０】
2009503125.tif 000069
【図２１】
2009503125.tif 000070
【図２２】
2009503125.tif 000071
【図２３】
2009503125.tif 000072
【図２４】
2009503125.tif 000073
【図２５】
2009503125.tif 000074
【国際調査報告】
2009503125.tif 000075
2009503125.tif 000076
2009503125.tif 000077
2009503125.tif 000078
2009503125.tif 000079